(57)【特許請求の範囲】
【請求項１】
基材；
基材上に被覆されている導電層；及び
生体試料と電気化学反応させるための生体反応性材料；
を含み；
導電層はニッケル、クロム、及び鉄、を含み；
導電層中のニッケル及びクロムの合計重量％は５０〜９８重量％の範囲であり；
導電層中の鉄の重量％は少なくとも２重量％である、生体試料の分析において用いるためのバイオセンサー部品。
【請求項２】
バイオセンサー部品は電極を含む、請求項１に記載のバイオセンサー部品。
【請求項３】
電極は、作用電極又は参照電極である、請求項２に記載のバイオセンサー部品。
【請求項４】
バイオセンサー部品は血糖センサーである、請求項１に記載のバイオセンサー部品。
【請求項５】
バイオセンサー部品は試験片を含む、請求項１に記載のバイオセンサー部品。
【請求項６】
基材は２５〜５００μｍの間の厚さを有し、導電層は１５〜２００ｎｍの間の厚さを有する、請求項１に記載のバイオセンサー部品。
【請求項７】
導電層は基材上に物理蒸着されている、請求項１に記載のバイオセンサー部品。
【請求項８】
導電層は、表１に示す組成物Ａ３〜Ａ６、Ｂ１〜Ｂ５、Ｃ１〜Ｃ９、Ｄ１〜Ｄ３、及び／又はＥ１〜Ｅ２の１以上の組成基準を満足する、請求項１に記載のバイオセンサー部品。
【表１−１】
0006768661.tif 000010
【表１−２】
0006768661.tif 000011
【請求項９】
基材は可撓性の非導電性フィルムを含む、請求項１に記載のバイオセンサー部品。
【請求項１０】
基材はポリエチレンテレフタレート（ＰＥＴ）を含む、請求項１に記載のバイオセンサー部品。
【請求項１１】
バイオセンサー部品は２０％以下の可視光透過率を有する、請求項１に記載のバイオセンサー部品。
【請求項１２】
バイオセンサー部品は１００オーム／スクエア以下のシート抵抗を有する、請求項１に記載のバイオセンサー部品。
【請求項１３】
導電層中のニッケルの重量％は少なくとも５０重量％であり、導電層中のクロムの重量％は少なくとも２重量％であり、導電層中の鉄の重量％は少なくとも３重量％である、請求項１に記載のバイオセンサー部品。
【請求項１４】
導電層中のニッケル及びクロムの合計重量％は６０〜９４重量％の範囲であり、導電層中のニッケルの重量％は少なくとも５５重量％で８５重量％以下であり、導電層中のクロムの重量％は少なくとも５重量％で３５重量％以下であり、導電層中の鉄の重量％は少なくとも４重量％で１５重量％以下であり、導電層中の炭素の重量％は２重量％以下である、請求項１に記載のバイオセンサー部品。
【請求項１５】
基材；
基材上に被覆されている導電層；及び
生体試料と電気化学反応させるための生体反応性材料；
を含み；
導電層はニッケル、クロム、及び鉄、を含み；
導電層中のニッケルの重量％は３０〜９５重量％の範囲であり；
導電層中のクロムの重量％は０．５〜６０重量％の範囲であり；
導電層中の鉄の重量％は０．２５〜２０重量％であり、
導電層中のニッケル及びクロムの合計重量％は少なくとも５０重量％以上である、
生体試料の分析において用いるためのバイオセンサー部品。
【請求項１６】
導電層中のニッケルの重量％は少なくとも５０重量％であり；
導電層中のクロムの重量％は少なくとも２重量％であり；
導電層中の鉄の重量％は少なくとも２重量％である、
請求項１５に記載のバイオセンサー部品。
【請求項１７】
導電層中のニッケル及びクロムの合計重量％は少なくとも７３重量％である、請求項１６に記載のバイオセンサー部品。
【請求項１８】
導電層中のニッケルの重量％は少なくとも５５重量％で８５重量％以下である、請求項１５に記載のバイオセンサー部品。
【請求項１９】
導電層中のクロムの重量％は少なくとも５重量％で３５重量％以下である、請求項１５に記載のバイオセンサー部品。
【請求項２０】
導電層中の鉄の重量％は少なくとも４重量％で１５重量％以下である、請求項１５に記載のバイオセンサー部品。
【請求項２１】
導電層中のニッケルの重量％は少なくとも５５重量％で８５重量％以下であり、導電層中のクロムの重量％は少なくとも５重量％で３５重量％以下であり、導電層中の鉄の重量％は少なくとも４重量％で１５重量％以下であり、導電層中の炭素の重量％は２重量％以下である、請求項１５に記載のバイオセンサー部品。
【請求項２２】
導電層中のニッケル及びクロムの合計重量％は少なくとも８２重量％である、請求項２１に記載のバイオセンサー部品。
【請求項２３】
基材は２５〜５００μｍの間の厚さを有し、導電層は１５〜２００ｎｍの間の厚さを有し、
当該基材は可撓性の非導電性フィルムを含み、
バイオセンサー部品は２０％以下の可視光透過率を有し、かつ１００オーム／スクエア以下のシート抵抗を有する、
請求項１５に記載のバイオセンサー部品。
【請求項２４】
生体反応性材料は、酵素、補因子、又は酵素−補因子複合体である、請求項１に記載のバイオセンサー部品。
【請求項２５】
生体反応性材料は酵素を含む、請求項１に記載のバイオセンサー部品。
【請求項２６】
生体試料が血液を含み、生体反応性材料が当該血液中のグルコースと反応する、請求項１に記載のバイオセンサー部品。
【請求項２７】
導電層が２〜２０重量％のモリブデンおよび１．５重量％以下の炭素を含む、請求項１に記載のバイオセンサー部品。
【請求項２８】
導電層が、ニッケル、クロム、及び鉄を含む合金の単一の層で構成され、あるいはニッケル、クロム、鉄、及び炭素成分を含む合金の単一の層で構成され、当該単一の層が合金における成分の間に明確な境界を有さない、請求項１に記載のバイオセンサー部品。
【請求項２９】
生体反応性材料は、酵素、補因子、又は酵素−補因子複合体である、請求項１５に記載のバイオセンサー部品。
【請求項３０】
基材；
基材上に被覆されている導電層；及び
ｉ）酵素、ｉｉ）補因子、及びｉｉｉ）酵素−補因子複合体の少なくとも１つを含み；
導電層はニッケル、クロム、及び鉄、を含み；
導電層中のニッケル及びクロムの合計重量％は５０〜９８重量％の範囲であり；
導電層中の鉄の重量％は少なくとも２重量％である、生体試料の分析において用いるためのバイオセンサー部品。
【請求項３１】
生体試料が血液であり、
酵素、補因子、又は酵素−補因子複合体が当該血液中のグルコースと反応する、請求項３０に記載のバイオセンサー部品。
【発明の詳細な説明】
【技術分野】
【０００１】
[0001]本発明は、概して電極、例えばバイオセンサーにおいて見られるような電極のための物理蒸着部品に関する。より詳しくは、本発明は、例えばバイオセンサー部品において見られるような非貴金属合金で形成されている電極に関する。
【背景技術】
【０００２】
[0002]生体試料の分析において用いるためのバイオセンサーは、ますます普及するようになっている。例えば、世界の人口における糖尿病の症例の増加に伴って、血糖を測定するためのバイオセンサーに対する必要性が劇的に増加している。かかるバイオセンサーは、一般に血糖計として知られており、血糖計に付随する試験片上にユーザーが一滴の血液を配置することによって操作される。試験片は、一滴の血液中のグルコースの量に対して反応性であるので、血糖計によってユーザーの血液の血糖値を検出して表示することができる。
【０００３】
[0003]血糖計タイプのバイオセンサーのための試験片は、一般に基材上に形成されている２以上の電極（例えば作用電極と対電極）で形成されている。更に、酵素（例えば、グルコースオキシダーゼ、グルコースデヒドロゲナーゼなど）、及びメディエーター（例えば、フェリシアニド、ルテニウム錯体、オスミウム錯体、キノン類、フェノチアジン類、フェノキサジン類など）のような生体反応性材料が、作用電極上で形成される。操作においては、一滴の血液を試験片に施す。その後、作用電極上で、血液中のグルコースの量に比例する電気化学反応を起こす。より詳しくは、グルコースはまず酵素（グルコースオキシダーゼ、グルコースデヒドロゲナーゼなど）、及び時には酵素補因子（ＰＱＱ、ＦＡＤなど）と反応してグルコン酸に酸化される。酵素、補因子、又は酵素−補因子複合体は、グルコースから酵素、補因子、又は酵素−補因子複合体に移動する２つの電子によって一時的に還元される。次に、還元された酵素、補因子、又は酵素−補因子複合体はメディエーターと反応して、１電子プロセスにおいて還元されるメディエーターの場合には１つの電子が２つのメディエーター種（分子又は錯体）のそれぞれに移動する。メディエーター種が還元される際には、酵素、補因子、又は酵素−補因子複合体は、それにしたがってその元の酸化状態に戻る。次に、還元されたメディエーターが電極表面に拡散して、そこで所定の十分に酸化性の電位をバイオセンサーに印加して、還元されたメディエーターを酸化してそれらの元の酸化状態に戻す。バイオセンサーによってメディエーター種の酸化によって生成する電流を測定し、血液中のグルコースの量に比例して関連づける。
【０００４】
[0004]作用電極の品質は、血液の血糖値の正確な測定において重要な役割を果たす。具体的には、電極の電気活性表面積の再現性、特定のグルコース測定配置における電極の電子移動速度のロット間再現性、及びアッセイの操作中に電極から電気化学信号が生成するようになるための保管中の電極材料の長期間安定性は、全て血糖試験片の向上した正確性をもたらすファクターである。特に、電極の電気活性から生成する電気信号を最小にして、生体試料の測定及び分析における偏り又はノイズを阻止することは重要である。通常は、これは、金、パラジウム、白金、イリジウムなどのような本質的に熱力学的に不活性の電極材料を用いることによって達成される。したがって、殆どの現在の血糖計は、作用電極として作動させるため、及び製造を容易にするために、しばしば対電極のため、或いは対電極及び参照電極の複合電極のために、一般に商業的に実用可能な最も純粋な形態のパラジウム、金、又は他の貴金属で被覆された基材から形成される電極を用いている。かかる貴金属は妨害物質との反応性が最小であり、その結果、安定で正確な測定のための向上した耐化学薬品性を与える。しかしながら、電極においてかかる貴金属を用いるコストは非常に高い。
【発明の概要】
【発明が解決しようとする課題】
【０００５】
[0005]バイオセンサーの製造コストを減少させるために非貴金属で形成された電極を用いる幾つかの試みが存在している。しかしながら、かかる非貴金属電極は一般に、貴金属で形成されている電極の電気化学応答から大きく偏位する電気化学応答（例えば用量応答（dose-response））を有する。したがって、非貴金属で形成された電極は、一般に多くのタイプのバイオセンサーのための試験片において貴金属に対する直接的な代替物として用いるのには不適当である。
【０００６】
[0006]したがって、例えばバイオセンサーにおいて貴金属の使用に対するコスト効率の良い代替物を与えながら、安定で正確な測定を与えることができる電極に対する必要性が存在する。特に、バイオセンサー部品において用いて生体試料を安定且つ正確に測定することができる非貴金属合金から形成された電極に対する必要性が存在する。
【課題を解決するための手段】
【０００７】
[0007]本発明の１以上の態様は、基材、及び基材上に被覆されている少なくとも１つの導電層を含んでいてよい電極に関する。導電層はニッケル及びクロムを含んでいてよく、ここで導電層中のニッケル及びクロムの合計重量％は、導電層の全重量（１００重量％に等しい）を基準として５０〜９９重量％、又は５０〜９８重量％、又は５０〜９７重量％、又は５０〜９６重量％、又は５０〜９５重量％、又は５０〜９４重量％、又は５０〜９３重量％、又は５０〜９２重量％、又は５０〜９１重量％、或いは５０〜９０重量％の範囲であってよい。本発明の大部分はバイオセンサー部品として用いられる電極に関するが、本電極は他の最終用途において同様に用いることができると意図される。その結果、バイオセンサーにおいて用いられる電極に関係する本明細書における任意の開示は、ここではこの技術を当業者によって適切に適用することができる全ての電極に対する適用性を包含すると意図される。
【０００８】
[0008]本発明の１以上の態様は、基材、及び基材上に被覆されている少なくとも１つの導電層を含んでいてよいバイオセンサー部品に関する。導電層はニッケル及びクロムを含んでいてよく、ここで導電層中のニッケル及びクロムの合計重量％は、導電層の全重量（１００重量％に等しい）を基準として５０〜９９重量％、又は５０〜９８重量％、又は５０〜９７重量％、又は５０〜９６重量％、又は５０〜９５重量％、又は５０〜９４重量％、又は５０〜９３重量％、又は５０〜９２重量％、又は５０〜９１重量％、或いは５０〜９０重量％の範囲であってよい。
【０００９】
[0009]一態様においては、本発明は、基材、及び基材上に被覆されている少なくとも１つの導電層を含み、導電層は５５〜６０重量％の範囲のニッケル及び１５〜３４重量％の範囲のクロムを含んでいてよく、導電層中のニッケル及びクロムの合計重量％は、導電層の全重量（１００重量％に等しい）を基準として５０〜９９重量％、又は５０〜９８重量％、又は５０〜９７重量％、又は５０〜９６重量％、又は５０〜９５重量％、又は５０〜９４重量％、又は５０〜９３重量％、又は５０〜９２重量％、又は５０〜９１重量％、或いは５０〜９０重量％の範囲であるバイオセンサー部品に関する。
【００１０】
[0010]一態様においては、本発明は、基材、及び基材上に被覆されている少なくとも１つの導電層を含み、導電層は、５５〜６０重量％の範囲のニッケル、１５〜３４重量％の範囲のクロム、及び７〜１７重量％の範囲のモリブデンを含んでいてよく、導電層中のニッケル及びクロムの合計重量％は、導電層の全重量（１００重量％に等しい）を基準として５０〜９９重量％、又は５０〜９８重量％、又は５０〜９７重量％、又は５０〜９６重量％、又は５０〜９５重量％、又は５０〜９４重量％、又は５０〜９３重量％、又は５０〜９２重量％、又は５０〜９１重量％、或いは５０〜９０重量％の範囲であるバイオセンサー部品に関する。
【００１１】
[0011]一形態においては、本発明の幾つかの態様は、基材、及び基材上に被覆されている導電層を含み、導電層は５６〜５８重量％の範囲のニッケル及び１５〜１７重量％の範囲のクロムを含んでいてよく、導電層中のニッケル及びクロムの合計重量％は、導電層の全重量（１００重量％に等しい）を基準として５０〜９９重量％、又は５０〜９８重量％、又は５０〜９７重量％、又は５０〜９６重量％、又は５０〜９５重量％、又は５０〜９４重量％、又は５０〜９３重量％、又は５０〜９２重量％、又は５０〜９１重量％、或いは５０〜９０重量％の範囲であってよいバイオセンサー部品に関する。
【００１２】
[0012]一形態においては、本発明の幾つかの態様は、基材、及び基材上に被覆されている導電層を含み、導電層は、５６〜５８重量％の範囲のニッケル、及び１５〜１７重量％の範囲のクロム、並びに１５〜１７重量％の範囲の重量％を有するモリブデンを含んでいてよく、導電層中のニッケル及びクロムの合計重量％は、導電層の全重量（１００重量％に等しい）を基準として５０〜９９重量％、又は５０〜９８重量％、又は５０〜９７重量％、又は５０〜９６重量％、又は５０〜９５重量％、又は５０〜９４重量％、又は５０〜９３重量％、又は５０〜９２重量％、又は５０〜９１重量％、或いは５０〜９０重量％の範囲であってよいバイオセンサー部品に関する。
【００１３】
[0013]一形態においては、本発明の幾つかの態様は、基材、及び基材上に被覆されている導電層を含み、導電層は５４〜５７重量％の範囲のニッケル及び２１〜２３重量％の範囲のクロムを含んでいてよく、導電層中のニッケル及びクロムの合計重量％は、導電層の全重量（１００重量％に等しい）を基準として５０〜９９重量％、又は５０〜９８重量％、又は５０〜９７重量％、又は５０〜９６重量％、又は５０〜９５重量％、又は５０〜９４重量％、又は５０〜９３重量％、又は５０〜９２重量％、又は５０〜９１重量％、或いは５０〜９０重量％の範囲であってよいバイオセンサー部品に関する。
【００１４】
[0014]一形態においては、本発明の幾つかの態様は、基材、及び基材上に被覆されている導電層を含み、導電層は、５４〜５７重量％の範囲のニッケル、２１〜２３重量％の範囲のクロム、及び１２〜１４重量％の範囲の重量％を有するモリブデンを含んでいてよく、導電層中のニッケル及びクロムの合計重量％は、導電層の全重量（１００重量％に等しい）を基準として５０〜９９重量％、又は５０〜９８重量％、又は５０〜９７重量％、又は５０〜９６重量％、又は５０〜９５重量％、又は５０〜９４重量％、又は５０〜９３重量％、又は５０〜９２重量％、又は５０〜９１重量％、或いは５０〜９０重量％の範囲であってよいバイオセンサー部品に関する。
【００１５】
[0015]一形態においては、本発明の幾つかの態様は、基材、及び基材上に被覆されている導電層を含み、導電層は５８〜６０重量％の範囲のニッケル及び２２〜２４重量％の範囲のクロムを含んでいてよく、導電層中のニッケル及びクロムの合計重量％は、導電層の全重量（１００重量％に等しい）を基準として５０〜９９重量％、又は５０〜９８重量％、又は５０〜９７重量％、又は５０〜９６重量％、又は５０〜９５重量％、又は５０〜９４重量％、又は５０〜９３重量％、又は５０〜９２重量％、又は５０〜９１重量％、或いは５０〜９０重量％の範囲であってよいバイオセンサー部品に関する。
【００１６】
[0016]一形態においては、本発明の幾つかの態様は、基材、及び基材上に被覆されている導電層を含み、導電層は、５８〜６０重量％の範囲のニッケル、２２〜２４重量％の範囲のクロム、及び１５〜１７重量％の範囲の重量％を有するモリブデンを含んでいてよく、導電層中のニッケル及びクロムの合計重量％は、導電層の全重量（１００重量％に等しい）を基準として５０〜９９重量％、又は５０〜９８重量％、又は５０〜９７重量％、又は５０〜９６重量％、又は５０〜９５重量％、又は５０〜９４重量％、又は５０〜９３重量％、又は５０〜９２重量％、又は５０〜９１重量％、或いは５０〜９０重量％の範囲であってよいバイオセンサー部品に関する。
【００１７】
[0017]一形態においては、本発明の幾つかの態様は、基材、及び基材上に被覆されている導電層を含み、導電層は、５４〜５７重量％の範囲のニッケル、３２〜３４重量％の範囲のクロムを含んでいてよく、導電層中のニッケル及びクロムの合計重量％は、導電層の全重量（１００重量％に等しい）を基準として５０〜９９重量％、又は５０〜９８重量％、又は５０〜９７重量％、又は５０〜９６重量％、又は５０〜９５重量％、又は５０〜９４重量％、又は５０〜９３重量％、又は５０〜９２重量％、又は５０〜９１重量％、或いは５０〜９０重量％の範囲であってよいバイオセンサー部品に関する。
【００１８】
[0018]一形態においては、本発明の幾つかの態様は、基材、及び基材上に被覆されている導電層を含み、導電層は、５４〜５７重量％の範囲のニッケル、３２〜３４重量％の範囲のクロム、及び７〜９重量％の範囲の重量％を有するモリブデンを含んでいてよく、導電層中のニッケル及びクロムの合計重量％は、導電層の全重量（１００重量％に等しい）を基準として５０〜９９重量％、又は５０〜９８重量％、又は５０〜９７重量％、又は５０〜９６重量％、又は５０〜９５重量％、又は５０〜９４重量％、又は５０〜９３重量％、又は５０〜９２重量％、又は５０〜９１重量％、或いは５０〜９０重量％の範囲であってよいバイオセンサー部品に関する。
【００１９】
[0019]一形態においては、本発明の幾つかの態様は、基材、及び基材上に被覆されている導電層を含み、導電層は、５６〜５８重量％の範囲のニッケル、１５〜１７重量％の範囲のクロムを含んでいてよく、導電層中のニッケル及びクロムの合計重量％は、導電層の全重量（１００重量％に等しい）を基準として５０〜９９重量％、又は５０〜９８重量％、又は５０〜９７重量％、又は５０〜９６重量％、又は５０〜９５重量％、又は５０〜９４重量％、又は５０〜９３重量％、又は５０〜９２重量％、又は５０〜９１重量％、或いは５０〜９０重量％の範囲であってよいバイオセンサー部品に関する。導電層は、物理蒸着によって基材上に被覆されていてよく、当該技術において記載されており、及び／又は本明細書中に記載されている少なくとも１種類の任意のポリマー、例えばポリカーボネート、シリコーンポリマー、アクリル樹脂、ＰＥＴ、変性ＰＥＴ、例えばＰＥＴＧ、又はＰＣＴＧ、ＰＣＴ、変性ＰＣＴ、ＴＭＣＤ及びＣＨＤＭを含むポリエステル、ＰＣＣＤ、又はＰＥＮ（しかしながらこれらに限定されない）を含んでいてよい。
【００２０】
[0020]本発明の幾つかの態様においては、導電層は１５〜２００ｎｍの間の厚さを有していてよく、基材は２５〜５００μｍの間の厚さを有していてよい。幾つかの態様においては、本バイオセンサー部品はまた、ＡＳＴＭ−Ｄ１００３によって測定して２０％以下、又は１５％以下、又は１０％以下、又は５以下、又は０．０１〜２０％、又は０．０１〜１５％、又は０．０１〜１０％、或いは０．０１〜５％の可視光透過率を有していてもよい。
【００２１】
[0021]幾つかの態様においては、導電層は１５〜２００ｎｍの間の厚さを有していてよく、基材は２５〜５００μｍの間の厚さを有していてよく、バイオセンサー部品は２０％以下の可視光透過率を有する。
【００２２】
[0022]幾つかの態様においては、導電層は１５〜２００ｎｍの間の厚さを有していてよく、基材は２５〜５００μｍの間の厚さを有していてよく、バイオセンサー部品は１５％以下の可視光透過率を有する。
【００２３】
[0023]幾つかの態様においては、導電層は１５〜２００ｎｍの間の厚さを有していてよく、基材は２５〜５００μｍの間の厚さを有していてよく、バイオセンサー部品は１０％以下の可視光透過率を有する。
【００２４】
[0024]幾つかの態様においては、導電層は１５〜２００ｎｍの間の厚さを有していてよく、基材は２５〜５００μｍの間の厚さを有していてよく、バイオセンサー部品は５％以下の可視光透過率を有する。
【００２５】
[0025]一形態においては、本発明の幾つかの態様は、基材、及び基材上に被覆されている導電層を含み、導電層は、５６〜５８重量％の範囲のニッケル、１５〜１７重量％の範囲のクロム、及び１５〜１７重量％の範囲の重量％を有するモリブデンを含んでいてよく、導電層中のニッケル及びクロムの合計重量％は、導電層の全重量（１００重量％に等しい）を基準として５０〜９９重量％、又は５０〜９８重量％、又は５０〜９７重量％、又は５０〜９６重量％、又は５０〜９５重量％、又は５０〜９４重量％、又は５０〜９３重量％、又は５０〜９２重量％、又は５０〜９１重量％、或いは５０〜９０重量％の範囲であってよいバイオセンサー部品に関する。導電層は、物理蒸着など（しかしながらこれに限定されない）の当該技術において公知の任意の手段によって基材上に被覆されていてよく、これは当該技術において記載されており、及び／又は本明細書中に記載されている少なくとも１種類の任意のポリマー、例えばポリカーボネート、シリコーンポリマー、アクリル樹脂、ＰＥＴ、変性ＰＥＴ、例えばＰＥＴＧ、又はＰＣＴＧ、ＰＣＴ、ＰＣＴＡ、ＴＭＣＤ及びＣＨＤＭを含むポリエステル、ＰＣＣＤ、又はＰＥＮ（しかしながらこれらに限定されない）を含んでいてよい。導電層は１５〜２００ｎｍの間の厚さを有し、基材は２５〜５００μｍの間の厚さを有していて、バイオセンサー部品は、２０％以下、又は１５％以下、又は１０％以下、或いは５％以下の可視光透過率を有する。
【００２６】
[0026]本発明の１以上の態様は、基材、及び基材上に被覆されている導電層を含む、バイオセンサーのための電極に関する。導電層はニッケル及びクロムを含んでいてよく、導電層は、タイプ１のクロノアンペロメトリー試験によって測定してパラジウムの用量応答勾配から２０％以下偏位している用量応答勾配を有することができる。
【００２７】
[0027]一形態においては、本発明の複数の態様は、基材、及び基材上に被覆されている導電層を含む、バイオセンサーのための電極に関する。導電層はニッケル及びクロムを含んでいてよく、導電層は、タイプ１のクロノアンペロメトリー試験によって測定してパラジウムの用量応答勾配から２０％、又は１５％、又は１０％、又は５％以下偏位していてよい用量応答勾配を有することができる。一態様においては、導電層は、導電層の全重量（１００重量％に等しい）を基準として５５〜６０重量％の範囲の重量％を有するニッケル、及び１５〜３４重量％の範囲の重量％を有するクロムを含んでいてよい。
【００２８】
[0028]一形態においては、本発明の複数の態様は、基材、及び基材上に被覆されている導電層を含み、導電層はニッケル及びクロムを含んでいてよく、導電層は、タイプ１のクロノアンペロメトリー試験によって測定してパラジウムの用量応答勾配から２０％、又は１５％、又は１０％、又は５％以下偏位している用量応答勾配を有していてよいバイオセンサーのための電極に関する。導電層は、導電層の全重量（１００重量％に等しい）を基準として５５〜６０重量％の範囲の重量％を有するニッケル、１５〜３４重量％の範囲の重量％を有するクロム、及び７〜１７重量％の範囲の重量％を有するモリブデンを含んでいてよい。
【００２９】
[0029]一形態においては、本発明の複数の態様は、基材、及び基材上に被覆されている導電層を含み、導電層はニッケル及びクロムを含んでいてよく、導電層は、タイプ１のクロノアンペロメトリー試験によって測定してパラジウムの用量応答勾配から２０％、又は１５％、又は１０％、又は５％以下偏位していてよい用量応答勾配を有していてよいバイオセンサーのための電極に関する。一態様においては、導電層は、導電層の全重量（１００重量％に等しい）を基準として５６〜５８重量％の範囲の重量％を有するニッケル、及び１５〜１７重量％の範囲の重量％を有するクロムを含んでいてよい。
【００３０】
[0030]一形態においては、本発明の複数の態様は、基材、及び基材上に被覆されている導電層を含み、導電層はニッケル及びクロムを含んでいてよく、導電層は、タイプ１のクロノアンペロメトリー試験によって測定してパラジウムの用量応答勾配から２０％、又は１５％、又は１０％、又は５％以下偏位している用量応答勾配を有していてよいバイオセンサーのための電極に関する。一態様においては、導電層は、導電層の全重量（１００重量％に等しい）を基準として５６〜５８重量％の範囲の重量％を有するニッケル、１５〜１７重量％の範囲の重量％を有するクロム、及び１５〜１７重量％の範囲の重量％を有するモリブデンを含んでいてよい。
【００３１】
[0031]一形態においては、本発明の複数の態様は、基材、及び基材上に被覆されている導電層を含み、導電層はニッケル及びクロムを含んでいてよく、導電層は、タイプ１のクロノアンペロメトリー試験によって測定してパラジウムの用量応答勾配から２０％、又は１５％、又は１０％、又は５％以下偏位している用量応答勾配を有していてよいバイオセンサーのための電極に関する。導電層は、導電層の全重量（１００重量％に等しい）を基準として５４〜５７重量％の範囲の重量％を有するニッケル、及び２１〜２３重量％の範囲の重量％を有するクロムを含んでいてよい。
【００３２】
[0032]一形態においては、本発明の複数の態様は、基材、及び基材上に被覆されている導電層を含み、導電層はニッケル及びクロムを含んでいてよく、導電層は、タイプ１のクロノアンペロメトリー試験によって測定してパラジウムの用量応答勾配から２０％、又は１５％、又は１０％、又は５％以下偏位している用量応答勾配を有していてよいバイオセンサーのための電極に関する。導電層は、導電層の全重量（１００重量％に等しい）を基準として５４〜５７重量％の範囲の重量％を有するニッケル、２１〜２３重量％の範囲の重量％を有するクロム、及び１２〜１４重量％の範囲の重量％を有するモリブデンを含んでいてよい。
【００３３】
[0033]一形態においては、本発明の複数の態様は、基材、及び基材上に被覆されている導電層を含み、導電層はニッケル及びクロムを含んでいてよく、導電層は、タイプ１のクロノアンペロメトリー試験によって測定してパラジウムの用量応答勾配から２０％、又は１５％、又は１０％、又は５％以下偏位している用量応答勾配を有していてよいバイオセンサーのための電極に関する。導電層は、導電層の全重量（１００重量％に等しい）を基準として５８〜６０重量％の範囲の重量％を有するニッケル、及び２２〜２４重量％の範囲の重量％を有するクロムを含んでいてよい。
【００３４】
[0034]一形態においては、本発明の複数の態様は、基材、及び基材上に被覆されている導電層を含み、導電層はニッケル及びクロムを含んでいてよく、導電層は、タイプ１のクロノアンペロメトリー試験によって測定してパラジウムの用量応答勾配から２０％、又は１５％、又は１０％、又は５％以下偏位していてよい用量応答勾配を有していてよいバイオセンサーのための電極に関する。導電層は、導電層の全重量（１００重量％に等しい）を基準として５８〜６０重量％の範囲の重量％を有するニッケル、２２〜２４重量％の範囲の重量％を有するクロム、及び１５〜１７重量％の範囲の重量％を有するモリブデンを含んでいてよい。
【００３５】
[0035]一形態においては、本発明の複数の態様は、基材、及び基材上に被覆されている導電層を含み、導電層はニッケル及びクロムを含んでいてよく、導電層は、タイプ１のクロノアンペロメトリー試験によって測定してパラジウムの用量応答勾配から２０％、又は１５％、又は１０％、又は５％以下偏位してよい用量応答勾配を有していてよいバイオセンサーのための電極に関する。一態様ににおいては、導電層は、導電層の全重量（１００重量％に等しい）を基準として５４〜５７重量％の範囲の重量％を有するニッケル、及び３２〜３４重量％の範囲の重量％を有するクロムを含んでいてよい。
【００３６】
[0036]一形態においては、本発明の複数の態様は、基材、及び基材上に被覆されている導電層を含み、導電層はニッケル及びクロムを含んでいてよく、導電層は、タイプ１のクロノアンペロメトリー試験によって測定してパラジウムの用量応答勾配から２０％、又は１５％、又は１０％、又は５％以下偏位していてよい用量応答勾配を有していてよいバイオセンサーのための電極に関する。導電層は、導電層の全重量を基準として５４〜５７重量％の範囲の重量％を有するニッケル、３２〜３４重量％の範囲の重量％を有するクロム、及び７〜９重量％の範囲の重量％を有するモリブデンを含んでいてよい。
【００３７】
[0037]本発明の１以上の態様は、基材、及び基材上に被覆されている導電層を含み、導電層はニッケル及びクロムを含んでいてよく、導電層は、タイプ１のクロノアンペロメトリー試験によって測定してパラジウムの用量応答勾配から２０％、又は１５％、又は１０％、又は５％以下偏位していてよい用量応答勾配を有していてよいバイオセンサーのための電極に関する。導電層は、導電層の全重量を基準として５６〜５８重量％の範囲の重量％を有するニッケル、１５〜１７重量％の範囲の重量％を有するクロム、及び１５〜１７重量％の範囲の重量％を有するモリブデンを含んでいてよい。一態様においては、導電層は、物理蒸着など（しかしながらこれに限定されない）の当該技術において公知の任意の手段によって基材上に被覆されていてよく、当該技術において記載されており、及び／又は本明細書中に記載されている少なくとも１種類の任意のポリマー、例えばポリカーボネート、シリコーンポリマー、アクリル樹脂、ＰＥＴ、変性ＰＥＴ、例えばＰＥＴＧ、又はＰＣＴＧ、ＰＣＴ、ＰＣＴＡ、ＴＭＣＤ及びＣＨＤＭを含むポリエステル、ＰＣＣＤ、又はＰＥＮ（しかしながらこれらに限定されない）を含んでいてよい。導電層は１５〜２００ｎｍの間の厚さを有していてよく、基材は２５〜５００μｍの間の厚さを有していてよく、バイオセンサー部品は、２０％、又は１５％、又は１０％、又は５％以下の可視光透過率を有していてよい。
【００３８】
[0038]本発明の１以上の態様は、基材、及び基材上に被覆されている導電層を含み、導電層はニッケル及びクロムを含んでいてよく、導電層は、タイプ１のクロノアンペロメトリー試験によって測定してパラジウムの用量応答勾配から２０％、又は１５％、又は１０％、又は５％以下偏位していてよい用量応答勾配を有していてよいバイオセンサーのための電極に関する。導電層は、導電層の全重量を基準として５６〜５８重量％の範囲の重量％を有するニッケル、１５〜１７重量％の範囲の重量％を有するクロム、及び１５〜１７重量％の範囲の重量％を有するモリブデンを含んでいてよい。導電層は、物理蒸着など（しかしながらこれに限定されない）の当該技術において公知の任意の手段によって基材上に被覆されていてよく、当該技術において記載されており、及び／又は本明細書中に記載されている少なくとも１種類の任意のポリマー、例えばポリカーボネート、シリコーンポリマー、アクリル樹脂、ＰＥＴ、変性ＰＥＴ、例えばＰＥＴＧ、又はＰＣＴＧ、ＰＣＴ、ＰＣＴＡ、ＴＭＣＤ及びＣＨＤＭを含むポリエステル、ＰＣＣＤ、又はＰＥＮ（しかしながらこれらに限定されない）を含んでいてよい。導電層は１５〜２００ｎｍの間の厚さを有していてよく、基材は２５〜５００μｍの間の厚さを有していてよく、バイオセンサー部品は、２０％、又は１５％、又は１０％、又は５％以下の可視光透過率を有していてよい。本電極はバイオセンサーのための作用電極であってよい。
【００３９】
[0039]本発明の１以上の態様は、基材、及び基材上に被覆されている導電層を含み、導電層はニッケル及びクロムを含んでいてよく、導電層は、タイプ１のクロノアンペロメトリー試験によって測定してパラジウムの用量応答勾配から１０％以下偏位している用量応答勾配を有し、導電層は、導電層の全重量（１００重量％に等しい）を基準として５６〜５８重量％の範囲の重量％を有するニッケル、１５〜１７重量％の範囲の重量％を有するクロム、及び１５〜１７重量％の範囲の重量％を有するモリブデンを含んでいてよい血糖センサーのための電極に関する。導電層は、物理蒸着など（しかしながらこれに限定されない）の当該技術において公知の任意の手段によって基材上に被覆されていてよく、これは、当該技術において記載されており、及び／又は本明細書中に記載されている少なくとも１種類の任意のポリマー、例えばポリカーボネート、シリコーンポリマー、アクリル樹脂、ＰＥＴ、変性ＰＥＴ、例えばＰＥＴＧ、又はＰＣＴＧ、ＰＣＴ、ＰＣＴＡ、ＴＭＣＤ及びＣＨＤＭを含むポリエステル、ＰＣＣＤ、又はＰＥＮ（しかしながらこれらに限定されない）を含んでいてよい。導電層は１５〜２００ｎｍの間の厚さを有していてよく、基材は２５〜５００μｍの間の厚さを有していてよく、バイオセンサー部品は、２０％、又は１５％、又は１０％、又は５％以下の可視光透過率を有していてよい。本電極はバイオセンサーのための作用電極であってよく、バイオセンサーは血糖センサーであってよい。
【００４０】
[0040]基材は、ナイロン、ポリエステル、コポリエステル、ポリエチレン、ポリプロピレン、ポリアミド；ポリスチレン、ポリスチレンコポリマー、スチレンアクリロニトリルコポリマー、アクリロニトリルブタジエンスチレンコポリマー、ポリ（メチルメタクリレート）、アクリルコポリマー、ポリ（エーテル−イミド）；ポリフェニレンオキシド、又はポリ（フェニレンオキシド）／ポリスチレンブレンド、ポリスチレン樹脂；ポリフェニレンスルフィド；ポリフェニレンスルフィド／スルホン；ポリ（エステル−カーボネート）；ポリカーボネート；ポリスルホン；ポリスルホンエーテル；及びポリ（エーテル−ケトン）；或いは任意の他の上記のポリマーの混合物からなる群から選択される少なくとも１種類のポリマーなど（しかしながらこれらに限定されない）の当該技術において公知の任意のポリマー組成物を含んでいてよい。
【００４１】
[0041]一態様においては、基材は、エチレングリコール、１，４−シクロヘキサンジメタノール、及び２，２，４，４−テトラメチル−１，３−シクロブタンジオールからなる群から選択される少なくとも１種類のグリコールの残基を含む少なくとも１種類のポリエステルを含んでいてよい。
【００４２】
[0042]一態様においては、基材は、テレフタル酸及び／又はジメチルテレフタレートの残基、並びにエチレングリコール、１，４−シクロヘキサンジメタノール、及び２，２，４，４−テトラメチル−１，３−シクロブタンジオールからなる群から選択される少なくとも１種類のグリコールの残基を含む少なくとも１種類のポリエステルを含んでいてよい。
【００４３】
[0043]一態様においては、基材は、テレフタル酸及びイソフタル酸及び／又はジメチルテレフタレートのようなそれらのエステルの残基を含む酸成分、並びにエチレングリコール残基、１，４−シクロヘキサンジメタノール残基、及び２，２，４，４−テトラメチル−１，３−シクロブタンジオールからなる群から選択される少なくとも１種類のグリコールの残基を含むグリコール成分を含む少なくとも１種類のポリエステルを含んでいてよい。
【００４４】
[0044]一態様ににおいては、基材は、テレフタル酸残基、又はそのエステル、或いはその混合物、並びに１，４−シクロヘキサンジメタノール残基を含む少なくとも１種類のポリエステルを含んでいてよい。
【００４５】
[0045]一態様においては、基材は、テレフタル酸残基、又はそのエステル、或いはその混合物、並びに１，４−シクロヘキサンジメタノール残基及び／又は２，２，４，４−テトラメチル−１，３−シクロブタンジオール残基から形成される少なくとも１種類のポリエステルを含んでいてよい。
【００４６】
[0046]一態様においては、基材は、テレフタル酸残基、又はそのエステル、或いはその混合物、２，２，４，４−テトラメチル−１，３−シクロブタンジオール残基、及び１，４−シクロヘキサンジメタノール残基から形成される少なくとも１種類のポリエステルを含んでいてよい。
【００４７】
[0047]一態様においては、基材は、テレフタル酸残基、又はそのエステル、或いはその混合物、２，２，４，４−テトラメチル−１，３−シクロブタンジオール残基、及びエチレングリコール残基から形成される少なくとも１種類のポリエステルを含んでいてよい。
【００４８】
[0048]一態様においては、基材は、テレフタル酸残基、又はそのエステル、或いはその混合物、エチレングリコール残基、及び１，４−シクロヘキサンジメタノール残基を含む少なくとも１種類のポリエステルを含んでいてよい。
【００４９】
[0049]本発明の１以上の態様は、基材、及び基材上に被覆されている導電層を含み、導電層はニッケル及びクロムを含んでいてよく、タイプ１のリニアスイープボルタンメトリー試験によって測定して、電極は、飽和カロメル参照電極に対して測定して、掃引中に電極に印加される−６０ｍＶの電位において０．５μＡ未満の電流を生成するように作動させることができるバイオセンサーのための電極に関する。
【００５０】
[0050]一形態においては、本発明の複数の態様は、基材、及び基材上に被覆されている導電層を含み、導電層はニッケル及びクロムを含んでいてよく、タイプ１のリニアスイープボルタンメトリー試験によって測定して、電極は、飽和カロメル参照電極に対して測定して、掃引中に電極に印加される−６０ｍＶの電位において０．５μＡ未満の電流を生成するように作動させることができ、導電層は、導電層の全重量（１００重量％に等しい）を基準として、５５〜６０重量％の範囲の重量％を有するニッケル、及び１５〜３４重量％の範囲の重量％を有するクロムを含んでいてよいバイオセンサーのための電極に関する。
【００５１】
[0051]一形態においては、本発明の複数の態様は、基材、及び基材上に被覆されている導電層を含み、導電層はニッケル及びクロムを含んでいてよく、タイプ１のリニアスイープボルタンメトリー試験によって測定して、電極は、飽和カロメル参照電極に対して測定して、掃引中に電極に印加される−６０ｍＶの電位において０．５μＡ未満の電流を生成するように作動させることができ、導電層は、導電層の全重量（１００重量％に等しい）を基準として、５５〜６０重量％の範囲の重量％を有するニッケル、１５〜３４重量％の範囲の重量％を有するクロム、及び７〜１７重量％の範囲の重量％を有するモリブデンを含んでいてよいバイオセンサーのための電極に関する。
【００５２】
[0052]一形態においては、本発明の複数の態様は、基材、及び基材上に被覆されている導電層を含み、導電層はニッケル及びクロムを含んでいてよく、タイプ１のリニアスイープボルタンメトリー試験によって測定して、電極は、飽和カロメル参照電極に対して測定して、掃引中に電極に印加される−６０ｍＶの電位において０．５μＡ未満の電流を生成するように作動させることができ、導電層は、導電層の全重量（１００重量％に等しい）を基準として、５６〜５８重量％の範囲の重量％を有するニッケル、及び１５〜１７重量％の範囲の重量％を有するクロムを含んでいてよいバイオセンサーのための電極に関する。
【００５３】
[0053]一形態においては、本発明の複数の態様は、基材、及び基材上に被覆されている導電層を含み、導電層はニッケル及びクロムを含んでいてよく、タイプ１のリニアスイープボルタンメトリー試験によって測定して、電極は、飽和カロメル参照電極に対して測定して、掃引中に電極に印加される−６０ｍＶの電位において０．５μＡ未満の電流を生成するように作動させることができ、導電層は、導電層の全重量（１００重量％に等しい）を基準として、５６〜５８重量％の範囲の重量％を有するニッケル、１５〜１７重量％の範囲の重量％を有するクロム、及び１５〜１７重量％の範囲の重量％を有するモリブデンを含んでいてよいバイオセンサーのための電極に関する。
【００５４】
[0054]一形態においては、本発明の複数の態様は、基材、及び基材上に被覆されている導電層を含み、導電層はニッケル及びクロムを含んでいてよく、タイプ１のリニアスイープボルタンメトリー試験によって測定して、電極は、飽和カロメル参照電極に対して測定して、掃引中に電極に印加される−６０ｍＶの電位において０．５μＡ未満の電流を生成するように作動させることができ、導電層は、導電層の全重量（１００重量％に等しい）を基準として、５４〜５７重量％の範囲の重量％を有するニッケル、及び２１〜２３重量％の範囲の重量％を有するクロムを含んでいてよいバイオセンサーのための電極に関する。
【００５５】
[0055]一形態においては、本発明の複数の態様は、基材、及び基材上に被覆されている導電層を含むバイオセンサーのための電極に関する。導電層はニッケル及びクロムを含んでいてよく、タイプ１のリニアスイープボルタンメトリー試験によって測定して、電極は、飽和カロメル参照電極に対して測定して、掃引中に電極に印加される−６０ｍＶの電位において０．５μＡ未満の電流を生成するように作動させることができる。導電層は更に、導電層の全重量（１００重量％に等しい）を基準として、５４〜５７重量％の範囲の重量％を有するニッケル、２１〜２３重量％の範囲の重量％を有するクロム、及び１２〜１４重量％の範囲の重量％を有するモリブデンを含んでいてよい。
【００５６】
[0056]一形態においては、本発明の複数の態様は、基材、及び基材上に被覆されている導電層を含むバイオセンサーのための電極に関する。導電層はニッケル及びクロムを含んでいてよく、タイプ１のリニアスイープボルタンメトリー試験によって測定して、電極は、飽和カロメル参照電極に対して測定して、掃引中に電極に印加される−６０ｍＶの電位において０．５μＡ未満の電流を生成するように作動させることができる。導電層は更に、導電層の全重量（１００重量％に等しい）を基準として、５８〜６０重量％の範囲の重量％を有するニッケル、及び２２〜２４重量％の範囲の重量％を有するクロムを含んでいてよい。
【００５７】
[0057]一形態においては、本発明の複数の態様は、基材、及び基材上に被覆されている導電層を含み、導電層はニッケル及びクロムを含んでいてよく、タイプ１のリニアスイープボルタンメトリー試験によって測定して、電極は、飽和カロメル参照電極に対して測定して、掃引中に電極に印加される−６０ｍＶの電位において０．５μＡ未満の電流を生成するように作動させることができるバイオセンサーのための電極に関する。導電層は更に、導電層の全重量（１００重量％に等しい）を基準として、５８〜６０重量％の範囲の重量％を有するニッケル、２２〜２４重量％の範囲の重量％を有するクロム、及び１５〜１７重量％の範囲の重量％を有するモリブデンを含んでいてよい。
【００５８】
[0058]一形態においては、本発明の複数の態様は、基材、及び基材上に被覆されている導電層を含み、導電層はニッケル及びクロムを含んでいてよく、タイプ１のリニアスイープボルタンメトリー試験によって測定して、電極は、飽和カロメル参照電極に対して測定して、掃引中に電極に印加される−６０ｍＶの電位において０．５μＡ未満の電流を生成するように作動させることができるバイオセンサーのための電極に関する。導電層は更に、導電層の全重量（１００重量％に等しい）を基準として、５４〜５７重量％の範囲の重量％を有するニッケル、及び３２〜３４重量％の範囲の重量％を有するクロムを含んでいてよい。
【００５９】
[0059]一形態においては、本発明の複数の態様は、基材、及び基材上に被覆されている導電層を含み、導電層はニッケル及びクロムを含んでいてよく、タイプ１のリニアスイープボルタンメトリー試験によって測定して、電極は、飽和カロメル参照電極に対して測定して、掃引中に電極に印加される−６０ｍＶの電位において０．５μＡ未満の電流を生成するように作動させることができるバイオセンサーのための電極に関する。導電層は更に、導電層の全重量（１００重量％に等しい）を基準として、５４〜５７重量％の範囲の重量％を有するニッケル、３２〜３４重量％の範囲の重量％を有するクロム、及び７〜９重量％の範囲の重量％を有するモリブデンを含んでいてよい。
【００６０】
[0060]本発明の１以上の態様は、基材、及び基材上に被覆されている導電層を含み、導電層はニッケル及びクロムを含んでいてよく、タイプ１のリニアスイープボルタンメトリー試験によって測定して、電極は、飽和カロメル参照電極に対して測定して、掃引中に電極に印加される−６０ｍＶの電位において０．５μＡ未満の電流を生成するように作動させることができるバイオセンサーのための電極に関する。導電層は更に、導電層の全重量（１００重量％に等しい）を基準として、５６〜５８重量％の範囲の重量％を有するニッケル、１５〜１７重量％の範囲の重量％を有するクロム、及び１５〜１７重量％の範囲の重量％を有するモリブデンを含んでいてよい。導電層は、物理蒸着など（しかしながらこれに限定されない）の当業者に公知の任意の方法によって基材上に被覆されていてよく、これは、当該技術において記載されており、及び／又は本明細書中に記載されている任意のポリマー、例えばＰＥＴ、変性ＰＥＴ、例えばＰＥＴＧ、又はＰＣＴＧ、ＰＣＴ、ＴＭＣＤ及びＣＨＤＭを含むポリエステル、ＰＣＣＤ、又はＰＥＮ（しかしながらこれらに限定されない）を含んでいてよい。導電層は１５〜２００ｎｍの間の厚さを有していてよく、基材は２５〜５００μｍの間の厚さを有していてよく、バイオセンサー部品は、２０％以下の可視光透過率を有していてよい。
【００６１】
[0061]本発明の１以上の態様は、基材、及び基材上に被覆されている導電層を含むバイオセンサーのための電極に関する。導電層はニッケル及びクロムを含み、タイプ１のリニアスイープボルタンメトリー試験によって測定して、電極は、飽和カロメル参照電極に対して測定して、掃引中に電極に印加される−６０ｍＶの電位において０．５μＡ未満の電流を生成するように作動させることができる。導電層は、導電層の全重量（１００重量％に等しい）を基準として、５６〜５８重量％の範囲の重量％を有するニッケル、１５〜１７重量％の範囲の重量％を有するクロム、及び１５〜１７重量％の範囲の重量％を有するモリブデンを含んでいてよい。導電層は、物理蒸着などの当業者に公知の任意の手段によって基材上に被覆されていてよく、これは、当該技術において記載されており、及び／又は本明細書中に記載されている任意のポリマー、例えばＰＥＴ（テレフタル酸（ＴＰＡ）とエチレングリコール（ＥＧ）のホモポリマー）、変性ＰＥＴ、例えばＰＥＴＧ（ＣＨＤＭ（１，４−シクロヘキサンジメタノール）よりも高いモルパーセントのＥＧを含むＰＥＴ）、又はＰＣＴＧ（ＣＨＤＭよりも高いモルパーセントのＥＧ（エチレングリコール）を含むＰＥＴ）、ＰＣＴ（ポリシクロヘキシレンジメチレンテレフタレート）、変性ＰＣＴ、ＴＭＣＤ（２，２，４，４−テトラメチル−１，３−シクロブタンジオール）及びＣＨＤＭを含むポリエステル、ＰＣＣＤ、又はＰＥＮ（しかしながらこれらに限定されない）を含んでいてよい。導電層は１５〜２００ｎｍの間の厚さを有していてよく、基材は２５〜５００μｍの間の厚さを有していてよく、バイオセンサー部品は２０％以下の可視光透過率を有していてよい。本電極はバイオセンサーのための作用電極であってよい。
【００６２】
[0062]本発明の１以上の態様は、基材、及び基材上に被覆されている導電層を含むバイオセンサーのための電極に関する。導電層はニッケル及びクロムを含んでいてよく、タイプ１のリニアスイープボルタンメトリー試験によって測定して、電極は、飽和カロメル参照電極に対して測定して、掃引中に電極に印加される−６０ｍＶの電位において０．５μＡ未満の電流を生成するように作動させることができる。導電層は更に、導電層の全重量（１００重量％に等しい）を基準として、５６〜５８重量％の範囲の重量％を有するニッケル、１５〜１７重量％の範囲の重量％を有するクロム、及び１５〜１７重量％の範囲の重量％を有するモリブデンを含んでいてよい。導電層は、物理蒸着などの当業者に公知の任意の手段によって基材上に被覆されていてよく、これは、当該技術において記載されており、及び／又は本明細書中に記載されている任意のポリマー、例えばＰＥＴ、変性ＰＥＴ、例えばＰＥＴＧ、又はＰＣＴＧ、ＰＣＴ、変性ＰＣＴ、ＴＭＣＤ及びＣＨＤＭを含むポリエステル、ＰＣＣＤ（ポリ（１，４−シクロヘキサンジメタノール−１，４−ジカルボキシレート）、又はＰＥＮ（ポリ（エチレン−２，６−ナフタレンジカルボキシレート））（しかしながらこれらに限定されない）を含んでいてよい。導電層は１５〜２００ｎｍの間の厚さを有していてよく、基材は２５〜５００μｍの間の厚さを有していてよく、バイオセンサー部品は、２０％以下の可視光透過率を有していてよい。電極はバイオセンサーのための作用電極であってよく、バイオセンサーは血糖センサーであってよい。
【００６３】
[0063]本発明における導電層は、本出願において開示されている任意の合金組成物を含む単一層から構成することができる。幾つかの態様においては、合金組成物は、複数の元素の固溶体（単一相）、複数の金属相の混合物（２以上の溶体）、又は相の間に明確な境界を有しない金属間化合物であってよい合金を含む。
【００６４】
[0064]本発明の１以上の態様は、バイオセンサーのための電極を形成する方法に関する。この方法は、（ａ）基材を与え；（ｂ）ターゲットを与え；そして（ｃ）基材の少なくとも一部にターゲットからの材料を物理蒸着して、それによって基材上に導電層を形成する；ことを含む。導電材料にはニッケル及びクロムを含ませることができ、導電層中のニッケル及びクロムの合計重量％は５０〜９９重量％の範囲であってよい。更に、導電層は２０００オーム／スクエア未満のシート抵抗を有していてよい。
【００６５】
[0065]一形態においては、本発明の複数の態様はバイオセンサーのための電極を形成する方法に関する。この方法は、（ａ）基材を与え；（ｂ）ターゲットを与え；そして（ｃ）基材の少なくとも一部にターゲットからの材料を物理蒸着して、それによって基材上に導電層を形成する；ことを含む。導電材料にはニッケル及びクロムを含ませることができ、導電層中のニッケル及びクロムの合計重量％は、導電層の全重量（１００重量％に等しい）を基準として５０〜９９重量％の範囲であってよい。導電層は２０００オーム／スクエア未満のシート抵抗を有していてよい。導電層には更に、導電層の全重量（１００重量％に等しい）を基準として５５〜６０重量％の範囲の重量％を有するニッケル、及び１５〜３４重量％の範囲の重量％を有するクロムを含ませることができる。
【００６６】
[0066]一形態においては、本発明の複数の態様はバイオセンサーのための電極を形成する方法に関する。この方法は、（ａ）基材を与え；（ｂ）ターゲットを与え；そして（ｃ）基材の少なくとも一部にターゲットからの材料を物理蒸着して、それによって基材上に導電層を形成する；ことを含む。導電材料にはニッケル及びクロムを含ませることができ、導電層中のニッケル及びクロムの合計重量％は５０〜９９重量％の範囲であってよい。導電層は２０００オーム／スクエア未満のシート抵抗を有していてよい。導電層には更に、導電層の全重量（１００重量％に等しい）を基準として５５〜６０重量％の範囲の重量％を有するニッケル、１５〜３４重量％の範囲の重量％を有するクロム、及び７〜１７重量％の範囲の重量％を有するモリブデンを含ませることができる。
【００６７】
[0067]一形態においては、本発明の複数の態様はバイオセンサーのための電極を形成する方法に関する。この方法は、（ａ）基材を与え；（ｂ）ターゲットを与え；そして（ｃ）基材の少なくとも一部にターゲットからの材料を物理蒸着して、それによって基材上に導電層を形成する；ことを含む。導電材料にはニッケル及びクロムを含ませることができ、導電層中のニッケル及びクロムの合計重量％は、導電層の全重量（１００重量％に等しい）を基準として５０〜９９重量％の範囲であってよい。導電層は２０００オーム／スクエア未満のシート抵抗を有していてよい。導電層には、導電層の全重量（１００重量％に等しい）を基準として５６〜５８重量％の範囲の重量％を有するニッケル、及び１５〜１７重量％の範囲の重量％を有するクロムを含ませることができる。
【００６８】
[0068]一形態においては、本発明の複数の態様はバイオセンサーのための電極を形成する方法に関する。この方法は、（ａ）基材を与え；（ｂ）ターゲットを与え；そして（ｃ）基材の少なくとも一部にターゲットからの材料を物理蒸着して、それによって基材上に導電層を形成する；ことを含む。導電材料にはニッケル及びクロムを含ませることができ、導電層中のニッケル及びクロムの合計重量％は、導電層の全重量（１００重量％に等しい）を基準として５０〜９９重量％の範囲であってよい。導電層は２０００オーム／スクエア未満のシート抵抗を有していてよい。導電層には、導電層の全重量（１００重量％に等しい）を基準として５６〜５８重量％の範囲の重量％を有するニッケル、１５〜１７重量％の範囲の重量％を有するクロム、及び１５〜１７重量％の範囲の重量％を有するモリブデンを含ませることができる。
【００６９】
[0069]一形態においては、本発明の複数の態様はバイオセンサーのための電極を形成する方法に関する。この方法は、（ａ）基材を与え；（ｂ）ターゲットを与え；そして（ｃ）基材の少なくとも一部にターゲットからの材料を物理蒸着して、それによって基材上に導電層を形成する；ことを含む。導電材料にはニッケル及びクロムを含ませることができ、導電層中のニッケル及びクロムの合計重量％は、導電層の全重量（１００重量％に等しい）を基準として５０〜９９重量％の範囲である。導電層は２０００オーム／スクエア未満のシート抵抗を有していてよい。導電層には更に、導電層の全重量（１００重量％に等しい）を基準として５４〜５７重量％の範囲の重量％を有するニッケル、及び２１〜２３重量％の範囲の重量％を有するクロムを含ませることができる。
【００７０】
[0070]一形態においては、本発明の複数の態様はバイオセンサーのための電極を形成する方法に関する。この方法は、（ａ）基材を与え；（ｂ）ターゲットを与え；そして（ｃ）基材の少なくとも一部にターゲットからの材料を物理蒸着して、それによって基材上に導電層を形成する；ことを含む。導電材料にはニッケル及びクロムを含ませることができ、導電層中のニッケル及びクロムの合計重量％は、導電層の全重量（１００重量％に等しい）を基準として５０〜９９重量％の範囲であってよい。導電層は２０００オーム／スクエア未満のシート抵抗を有していてよい。導電層には更に、導電層の全重量（１００重量％に等しい）を基準として５４〜５７重量％の範囲の重量％を有するニッケル、２１〜２３重量％の範囲の重量％を有するクロム、及び１２〜１４重量％の範囲の重量％を有するモリブデンを含ませることができる。
【００７１】
[0071]一形態においては、本発明の複数の態様はバイオセンサーのための電極を形成する方法に関する。この方法は、（ａ）基材を与え；（ｂ）ターゲットを与え；そして（ｃ）基材の少なくとも一部にターゲットからの材料を物理蒸着して、それによって基材上に導電層を形成する；ことを含む。導電材料にはニッケル及びクロムを含ませることができ、導電層中のニッケル及びクロムの合計重量％は、導電層の全重量（１００重量％に等しい）を基準として５０〜９９重量％の範囲である。導電層は２０００オーム／スクエア未満のシート抵抗を有していてよい。導電層には、導電層の全重量（１００重量％に等しい）を基準として５８〜６０重量％の範囲の重量％を有するニッケル、及び２２〜２４重量％の範囲の重量％を有するクロムを含ませることができる。
【００７２】
[0072]一形態においては、本発明の複数の態様はバイオセンサーのための電極を形成する方法に関する。この方法は、（ａ）基材を与え；（ｂ）ターゲットを与え；そして（ｃ）基材の少なくとも一部にターゲットからの材料を物理蒸着して、それによって基材上に導電層を形成する；ことを含む。導電材料にはニッケル及びクロムを含ませることができ、導電層中のニッケル及びクロムの合計重量％は、導電層の全重量（１００重量％に等しい）を基準として５０〜９９重量％の範囲であってよい。導電層は２０００オーム／スクエア未満のシート抵抗を有していてよい。導電層には更に、導電層の全重量（１００重量％に等しい）を基準として５８〜６０重量％の範囲の重量％を有するニッケル、２２〜２４重量％の範囲の重量％を有するクロム、及び１５〜１７重量％の範囲の重量％を有するモリブデンを含ませることができる。
【００７３】
[0073]一形態においては、本発明の複数の態様はバイオセンサーのための電極を形成する方法に関する。この方法は、（ａ）基材を与え；（ｂ）ターゲットを与え；そして（ｃ）基材の少なくとも一部にターゲットからの材料を物理蒸着して、それによって基材上に導電層を形成する；ことを含む。導電材料にはニッケル及びクロムを含ませることができ、導電層中のニッケル及びクロムの合計重量％は、導電層の全重量（１００重量％に等しい）を基準として５０〜９９重量％の範囲であってよい。導電層は２０００オーム／スクエア未満のシート抵抗を有していてよい。導電層には更に、導電層の全重量（１００重量％に等しい）を基準として５４〜５７重量％の範囲の重量％を有するニッケル、及び３２〜３４重量％の範囲の重量％を有するクロムを含ませることができる。
【００７４】
[0074]一形態においては、本発明の複数の態様はバイオセンサーのための電極を形成する方法に関する。この方法は、（ａ）基材を与え；（ｂ）ターゲットを与え；そして（ｃ）基材の少なくとも一部にターゲットからの材料を物理蒸着して、それによって基材上に導電層を形成する；ことを含む。導電材料にはニッケル及びクロムを含ませることができ、導電層中のニッケル及びクロムの合計重量％は、導電層の全重量（１００重量％に等しい）を基準として５０〜９９重量％の範囲であってよい。導電層は２０００オーム／スクエア未満のシート抵抗を有していてよい。導電層には、導電層の全重量（１００重量％に等しい）を基準として５４〜５７重量％の範囲の重量％を有するニッケル、３２〜３４重量％の範囲の重量％を有するクロム、及び７〜９重量％の範囲の重量％を有するモリブデンを含ませることができる。
【００７５】
[0075]本発明の１以上の態様はバイオセンサーのための電極を形成する方法に関する。この方法は、（ａ）基材を与え；（ｂ）ターゲットを与え；そして（ｃ）基材の少なくとも一部にターゲットからの材料を物理蒸着して、それによって基材上に導電層を形成する；ことを含む。導電材料にはニッケル及びクロムを含ませることができ、導電層中のニッケル及びクロムの合計重量％は、導電層の全重量（１００重量％に等しい）を基準として５０〜９９重量％の範囲であってよい。導電層は、ＡＳＴＭ−Ｆ１７１１−９６によって測定して５０００、２０００、１００、８０、６０、５０、４０、２０、１０、又は５オーム／スクエア以下のシート抵抗を有していてよい。幾つかの態様においては、導電層は、ＡＳＴＭ−Ｆ１７１１−９６によって測定して１〜５０００オーム／スクエア、１〜４０００オーム／スクエア、１〜３０００オーム／スクエア、１〜２０００オーム／スクエア、１〜１０００オーム／スクエア、１〜５００オーム／スクエア、５〜１００オーム／スクエア、１０〜８０オーム／スクエア、２０〜６０オーム／スクエア、又は４０〜５０オーム／スクエアの間のシート抵抗を有していてよい。導電層は、２０００オーム／スクエア未満のシート抵抗を有していてよい。導電層には更に、導電層の全重量（１００重量％に等しい）を基準として５６〜５８重量％の範囲の重量％を有するニッケル、１５〜１７重量％の範囲の重量％を有するクロム、及び１５〜１７重量％の範囲の重量％を有するモリブデンを含ませることができる。導電層は、当業者に公知の任意の方法、例えば物理蒸着によって基材上に被覆することができ、これは、当該技術において記載されており、及び／又は本明細書中に記載されている任意のポリマー、例えばＰＥＴ、変性ＰＥＴ、例えばＰＥＴＧ、又はＰＣＴＧ、ＰＣＴ、変性ＰＣＴ、ＴＭＣＤ及びＣＨＤＭを含むポリエステル、ＰＣＣＤ、又はＰＥＮ（しかしながらこれらに限定されない）を含んでいてよい。導電層は１５〜２００ｎｍの間の厚さを有していてよく、基材は２５〜５００μｍの間の厚さを有していてよく、バイオセンサー部品は、２０％以下の可視光透過率を有していてよい。
【００７６】
[0076]本発明の１以上の態様はバイオセンサーのための電極を形成する方法に関する。この方法は、（ａ）基材を与え；（ｂ）ターゲットを与え；そして（ｃ）基材の少なくとも一部にターゲットからの材料を物理蒸着して、それによって基材上に導電層を形成する；ことを含む。導電材料にはニッケル及びクロムを含ませることができ、導電層中のニッケル及びクロムの合計重量％は、導電層の全重量（１００重量％に等しい）を基準として５０〜９９重量％の範囲であってよい。導電層は、２０００オーム／スクエア未満のシート抵抗を有していてよい。導電層には更に、導電層の全重量（１００重量％に等しい）を基準として５６〜５８重量％の範囲の重量％を有するニッケル、１５〜１７重量％の範囲の重量％を有するクロム、及び１５〜１７重量％の範囲の重量％を有するモリブデンを含ませることができる。導電層は、当業者に公知の任意の方法、例えば物理蒸着によって基材上に被覆することができ、これは、当該技術において記載されており、及び／又は本明細書中に記載されている任意のポリマー、例えばＰＥＴ、変性ＰＥＴ、例えばＰＥＴＧ、又はＰＣＴＧ、ＰＣＴ、変性ＰＣＴ、ＴＭＣＤ及びＣＨＤＭを含むポリエステル、ＰＣＣＤ、又はＰＥＮ（しかしながらこれらに限定されない）を含んでいてよい。導電層は１５〜２００ｎｍの間の厚さを有していてよく、基材は２５〜５００μｍの間の厚さを有していてよく、バイオセンサー部品は、２０％以下の可視光透過率を有していてよい。電極はバイオセンサーのための作用電極であってよい。
【００７７】
[0077]本発明の１以上の態様はバイオセンサーのための電極を形成する方法に関する。この方法は、（ａ）基材を与え；（ｂ）ターゲットを与え；そして（ｃ）基材の少なくとも一部にターゲットからの材料を物理蒸着して、それによって基材上に導電層を形成する；ことを含む。導電材料にはニッケル及びクロムを含ませることができ、導電層中のニッケル及びクロムの合計重量％は、導電層の全重量（１００重量％に等しい）を基準として５０〜９９重量％の範囲であってよい。導電層は、２０００オーム／スクエア未満のシート抵抗を有していてよい。導電層には更に、導電層の全重量（１００重量％に等しい）を基準として５６〜５８重量％の範囲の重量％を有するニッケル、１５〜１７重量％の範囲の重量％を有するクロム、及び１５〜１７重量％の範囲の重量％を有するモリブデンを含ませることができる。導電層は、当業者に公知の任意の方法、例えば物理蒸着によって基材上に被覆することができ、これは、当該技術において記載されており、及び／又は本明細書中に記載されている任意のポリマー、例えばＰＥＴ、変性ＰＥＴ、例えばＰＥＴＧ、又はＰＣＴＧ、ＰＣＴ、変性ＰＣＴ、ＴＭＣＤ及びＣＨＤＭを含むポリエステル、ＰＣＣＤ、又はＰＥＮ（しかしながらこれらに限定されない）を含んでいてよい。導電層は１５〜２００ｎｍの間の厚さを有していてよく、基材は２５〜５００μｍの間の厚さを有していてよく、バイオセンサー部品は、２０％以下の可視光透過率を有していてよい。電極はバイオセンサーのための作用電極であってよく、バイオセンサーは血糖センサーであってよい。
【００７８】
[0078]ここで、以下の図面を参照して本発明の複数の態様を記載する。
【図面の簡単な説明】
【００７９】
【図１】[0079]図１は、本発明の複数の態様の薄膜電極バイオセンサー部品の断面概要図である。
【図２】[0080]図２は、本発明の複数の態様の試験片バイオセンサー部品の概要図である。
【図３】[0081]図３は、メディエーターを含む溶液中における薄膜電極のリニアスイープボルタモグラムプロットを示すグラフである。
【図４】[0082]図４は、図３からのメディエーターを含む溶液中における薄膜電極のクロノアンペロメトリープロットを示すグラフである。
【図５】[0083]図５は、パラジウムから形成された導電層を有する薄膜電極の用量応答勾配を示すグラフである。
【図６】[0084]図６は、組成物Ａ３から形成された導電層を有する薄膜電極の用量応答勾配を示すグラフである。
【図７】[0085]図７は、パラジウムから形成された導電層を有する薄膜電極の他の用量応答勾配を示すグラフである。
【図８】[0086]図８は、パラジウムから形成された導電層を有する薄膜電極の更に他の用量応答勾配を示すグラフである。
【図９】[0087]図９は、組成物Ａ３から形成された導電層を有する薄膜電極の他の用量応答勾配を示すグラフである。
【図１０】[0088]図１０は、複数の薄膜電極のリニアスイープボルタンメトリープロットを示すグラフである。
【発明を実施するための形態】
【００８０】
[0089]本発明は、概してバイオセンサーにおいて用いられるもののような電極のための部品に関する。本明細書において用いる「バイオセンサー」という用語は、生体試料を分析するための装置を示す。幾つかの態様においては、図１に示されるように、バイオセンサー部品は層状の薄膜電極１００であってよく、概して、基材１０２、及び基材１０２の少なくとも一部の上に被覆されている導電層１０４を含んでいてよい。幾つかの態様においては、バイオセンサーは血糖計のような医用センサーであってよく、バイオセンサー部品にはバイオセンサーと共に用いるための試験片を含ませることができる。本明細書において用いる「医用センサー」という用語は、医用モニター及び／又は診断のために用いられるバイオセンサーを示す。例えば、図２に示されるように、幾つかの態様は、バイオセンサー部品が、反応スペース１１２によって第２の電極１００から離隔している第１の電極１００を含む試験片１１０を含むことを意図している。第１の電極１００は作用電極を構成していてよく、第２の電極１１０は、参照電極、又は対電極、或いは参照電極と対電極の組合せを構成していてよい。したがって、１滴の血液のような生体試料を反応スペース１１２内に配置して、分析のために第１及び第２の電極１００と電気接触させることができる。本明細書において用いる「血糖センサー」という用語は、血液中のグルコースの濃度を求めるために用いられる医用センサーを示す。
【００８１】
[0090]薄膜電極の形態のバイオセンサー部品は、酵素（グルコースセンサーに関連して上記に議論した）、及びメディエーター（例えば、フェリシアニド、ルテニウム錯体、オスミウム錯体、キノン類、フェノチアジン類、フェノキサジン類など）のような生体反応性材料（ＢＲＭ）と組み合わせて用いることができる。操作においては、生体試料を試験片に施す。その後、（生体試料内の）検出される成分の量に比例する電気化学反応を電極上で起こす。より詳細には、（検出される）成分はまずＢＲＭと反応して、成分が酸化される。ＢＲＭは、（測定される）成分からＢＲＭへ移動する電子によって一時的に還元される。次に、還元されたＢＲＭはメディエーターと反応して、電子がメディエーター種（例えば分子又は錯体）に移動する。メディエーター種が還元されると、ＢＲＭはその元の酸化状態に戻る。次に、還元されたメディエーターは電極表面に拡散し、そこで所定の十分に酸化性の電位をバイオセンサーに印加して、還元されたメディエーターが酸化されてそれらの元の酸化状態に戻るようにする。バイオセンサーによるメディエーター種の酸化によって生成する電流を測定し、生体試料内の検出する成分の量に比例して関連づける。他の態様においては電気化学反応は反対であり、ここでは（検出される）成分はまずＢＲＭと反応して、成分が還元される。ＢＲＭは、ＢＲＭから（測定される）成分へ移動する電子によって一時的に酸化される。次に、酸化されたＢＲＭはメディエーターと反応して、電子がメディエーター種（例えば分子又は錯体）から移動する。メディエーター種が酸化されると、ＢＲＭはその元の酸化状態に戻る。次に、酸化されたメディエーターは電極表面に拡散し、そこで所定の十分に還元性の電位をバイオセンサーに印加して、酸化されたメディエーターが還元されてそれらの元の酸化状態に戻るようにする。バイオセンサーによるメディエーター種の還元によって生成する電流を測定し、生体試料内の検出する成分の量に比例して関連づける。複数の態様において、バイオセンサー部品は、ＢＲＭ、メディエーター、及び測定される生体成分に基づいて与えられた電気化学系に関して所定の範囲内の電気応答を与えるように構成されている電極である。
【００８２】
[0091]通常はパラジウム及び／又は金のような貴金属を含み、及び／又はこれを使用する従来の物理蒸着バイオセンサー部品と異なり、ここに記載するバイオセンサー部品は、ニッケル及びクロムを含むもののような非貴金属合金から形成することができる。それにもかかわらず、ここに記載する非貴金属合金は、生体試料を測定する際に優れた安定性及び正確性を示すことができる。而して、ここに記載する非貴金属合金を含むバイオセンサー部品を用いることによって、バイオセンサー部品の製造及び使用に通常関係する材料及び製造コストを大きく減少させることができる。
【００８３】
[0092]本発明の複数の態様は、概して非導電性であり、ここに記載する意図する化学反応に対して化学的に不活性である可撓性又は剛性のいずれかの任意のタイプの材料から形成される基材１０２を提供する。幾つかの態様においては、バイオセンサー部品の基材１０２には、ポリマーフィルム、ポリエステルフィルム、ポリカーボネートフィルムなどのようなポリマーを含む可撓性の非導電性フィルムを含めることができる。幾つかの具体的な態様においては、基材１０２には、ポリエチレンテレフタレート（ＰＥＴ）フィルムを含めることができる。本発明の複数の態様は、基材１０２は少なくとも２５μｍ、１２５μｍ、又は２５０μｍ、及び／又は８００μｍ、５００μｍ、又は４００μｍ以下の厚さを有していてよいと意図する。幾つかの態様においては、基材１０２は、２５〜８００μｍ、２５〜５００μｍ、又は２５〜４００μｍの間、１２５〜８００μｍ、１２５〜５００μｍ、又は１２５〜４００μｍの間、或いは２５０〜８００μｍ、２５０〜５００μｍ、又は２５０〜４００μｍの間の厚さを有していてよい。
【００８４】
[0093]基材１０２上に被覆される導電層１０４には、１種類以上の非貴金属を含ませることができる。かかる導電層１０４は、スパッタ被覆（例えば、マグネトロンスパッタリング、非平衡マグネトロンスパッタリング、対向ターゲット式スパッタリングなど）、熱蒸着、電子ビーム蒸着、レーザーアブレーション、アーク蒸着、共蒸着、イオンプレーティングなどのような１以上の物理蒸着技術によって基材１０２上に被覆することができる。導電層１０４は、基材１０２上に、少なくとも１、１０、１５、又は３０ｎｍ、及び／又は１０００、２００、１００、又は５０ｎｍ以下の厚さに被覆することができる。幾つかの態様においては、導電層１０４は、１〜１０００ｎｍ、１〜２００ｎｍ、１〜１００ｎｍ、又は１〜５０ｎｍの間、１０〜１０００ｎｍ、１０〜２００ｎｍ、１０〜１００ｎｍ、又は１０〜５０ｎｍの間、１５〜１０００ｎｍ、１５〜２００ｎｍ、１５〜１００ｎｍ、又は１５〜５０ｎｍの間、或いは３０〜１０００ｎｍ、３０〜２００ｎｍ、３０〜１００ｎｍ、又は３０〜５０ｎｍの間の厚さを有していてよい。
【００８５】
[0094]導電層１０４は、得られる薄膜電極１００が概して可視光に対して不透明になるように基材１０２上に被覆することができる。例えば、得られる薄膜電極１００は、ＡＳＴＭ−Ｄ１００３によって測定して５０％以下、４０％以下、３０％以下、又は２０％以下の可視光透過率を有していてよい。幾つかの態様においては、得られる薄膜電極１００は、１〜５０％の間、１０〜４０％の間、１５〜３０％の間、又は約２０％の可視光透過率を有していてよい。更に、得られる薄膜電極１００は、ＡＳＴＭ−Ｆ１７１１−９６によって測定して５０００、２０００、１００、８０、６０、５０、４０、２０、１０、又は５オーム／スクエア以下のシート抵抗を有していてよい。幾つかの態様においては、得られる薄膜電極１００は、１〜５０００オーム／スクエア、２〜２０００オーム／スクエア、５〜１００オーム／スクエア、１０〜８０オーム／スクエア、２０〜６０オーム／スクエア、又は４０〜５０オーム／スクエアの間のシート抵抗を有していてよい。
【００８６】
[0095]広範には、導電層１０４を形成するここに記載する非貴金属には、ニッケルとクロムの合金を含めることができる。例えば下表１は、本発明の複数の態様のバイオセンサー部品の導電層１０４において用いることができ、及び／又はそれを構成することができる代表的な非貴金属合金を示す。例えば、かかる非貴金属合金には、表１に規定されている組成物のような組成物Ａ１〜Ａ６の形態の組成合金を含めることができる。下表１はまた、組成物Ｂ１〜Ｂ５、Ｃ１〜Ｃ９、Ｄ１〜Ｄ３、及びＥ１〜Ｅ２も示しており、これらの組成物における選択された成分の量に関する範囲も与える。それぞれ単一の独特の組成を規定する組成物Ａ１〜Ａ６と対比的に、組成物Ｂ１〜Ｂ５、Ｃ１〜Ｃ９、Ｄ１〜Ｄ３、及びＥ１〜Ｅ２のそれぞれは、示されている成分に関する数値範囲内の複数の異なる組成を包含することができる。
【００８７】
【表１−１】
0006768661.tif 000002
【００８８】
【表１−２】
0006768661.tif 000003
【００８９】
[0096]表１において上記に記載した量に加えて、幾つかの態様においては、電極の導電層（例えばバイオセンサー部品の導電層１０４）を構成する非貴金属合金中に含まれるニッケル及びクロムの量は、電極、例えばバイオセンサー部品の具体的な要件に応じて変化させることができる。種々の態様においては、非貴金属合金に、少なくとも約３０、４０、５０、又は５５重量％、及び／又は約９５、８５、７５、６５、又は６０重量％以下のニッケルを含ませることができる。幾つかの態様においては、非貴金属合金に、約３０〜９９、３０〜９５、５０〜９９、５０〜９８、５０〜９７、５０〜９６、５０〜９５、５０〜７５、又は５５〜６０重量％の範囲のニッケルを含ませることができる。更に、種々の態様においては、非貴金属合金に、少なくとも約０．５、１、２、５、１０、又は１５重量％、及び／又は約６０、５０、４０、３５、３０、及び２５重量％以下のクロムを含ませることができる。より特には、非貴金属合金に約０．５〜６０、５〜３５、又は１５〜２５重量％の範囲のクロムを含ませることができる。
【００９０】
[0097]幾つかの態様においては、電極、例えばバイオセンサー部品の導電層を構成する非貴金属合金中に含まれるニッケル及びクロムの量は、バイオセンサー部品の具体的な要件に応じて、次：１０〜９９重量％のクロム及び１〜９０重量％のニッケル；又は１０〜９５重量％のクロム及び５〜９０重量％のニッケル；又は１０〜９０重量％のクロム及び１０〜９０重量％のニッケル；又は１０〜８５重量％のクロム及び１５〜９０重量％のニッケル；又は１０〜８０重量％のクロム及び２０〜９０重量％のニッケル；又は１０〜７５重量％のクロム及び２５〜９０重量％のニッケル；又は１０〜７０重量％のクロム及び３０〜９０重量％のニッケル；又は１０〜６５重量％のクロム及び３５〜９０重量％のニッケル；又は１０〜６０重量％のクロム及び４０〜９０重量％のニッケル；又は１０〜５５重量％のクロム及び４５〜９０重量％のニッケル；又は１０〜５０重量％のクロム及び５０〜９０重量％のニッケル；又は１０〜４５重量％のクロム及び５５〜９０重量％のニッケル；又は１０〜４０重量％のクロム及び６０〜９０重量％のニッケル；又は１０〜３５重量％のクロム及び６５〜９０重量％のニッケル；又は１０〜３０重量％のクロム及び７０〜９０重量％のニッケル；又は１０〜２５重量％のクロム及び７５〜９０重量％のニッケル；又は１０〜２０重量％のクロム及び８０〜９０重量％のニッケル；又は１０〜１５重量％のクロム及び８５〜９０重量％のニッケル；又は１５〜９９重量％のクロム及び１〜８５重量％のニッケル；又は１５〜９５重量％のクロム及び５〜８５重量％のニッケル；又は１５〜９０重量％のクロム及び１０〜８５重量％のニッケル；又は１５〜８５重量％のクロム及び１５〜８５重量％のニッケル；又は１５〜８０重量％のクロム及び２０〜８５重量％のニッケル；又は１５〜７５重量％のクロム及び２５〜８５重量％のニッケル；又は１５〜７０重量％のクロム及び３０〜８５重量％のニッケル；又は１５〜６５重量％のクロム及び３５〜８５重量％のニッケル；又は１５〜６０重量％のクロム及び４０〜８５重量％のニッケル；又は１５〜５５重量％のクロム及び４５〜８５重量％のニッケル；又は１５〜５０重量％のクロム及び５０〜８５重量％のニッケル；又は１５〜４５重量％のクロム及び５５〜８５重量％のニッケル；又は１５〜４０重量％のクロム及び６０〜８５重量％のニッケル；又は１５〜３５重量％のクロム及び６５〜８５重量％のニッケル；又は１５〜３０重量％のクロム及び７０〜８５重量％のニッケル；又は１５〜２５重量％のクロム及び７５〜８５重量％のニッケル；又は２０〜９９重量％のクロム及び１〜８０重量％のニッケル；又は２０〜９５重量％のクロム及び５〜８０重量％のニッケル；又は２０〜９０重量％のクロム及び１０〜８０重量％のニッケル；又は２０〜８５重量％のクロム及び１５〜８０重量％のニッケル；又は２０〜８０重量％のクロム及び２０〜８０重量％のニッケル；又は２０〜７５重量％のクロム及び２５〜８０重量％のニッケル；又は２０〜７０重量％のクロム及び３０〜８０重量％のニッケル；又は２０〜６５重量％のクロム及び３５〜８０重量％のニッケル；又は２０〜６０重量％のクロム及び４０〜８０重量％のニッケル；又は２０〜５５重量％のクロム及び４５〜８０重量％のニッケル；又は２０〜５０重量％のクロム及び５０〜８０重量％のニッケル；又は２０〜４５重量％のクロム及び５５〜８０重量％のニッケル；又は２０〜４０重量％のクロム及び６０〜８０重量％のニッケル；又は２０〜３５重量％のクロム及び６５〜８０重量％のニッケル；又は２０〜３０重量％のクロム及び７０〜８０重量％のニッケル；又は２５〜９９重量％のクロム及び１〜７５重量％のニッケル；又は２５〜９０重量％のクロム及び１０〜７５重量％のニッケル；又は２５〜８５重量％のクロム及び１５〜７５重量％のニッケル；又は２５〜８０重量％のクロム及び２０〜７５重量％のニッケル；又は２５〜７５重量％のクロム及び２５〜７５重量％のニッケル；又は２５〜７０重量％のクロム及び３０〜７５重量％のニッケル；又は２５〜６５重量％のクロム及び３５〜７５重量％のニッケル；又は２５〜６０重量％のクロム及び４０〜７５重量％のニッケル；又は２５〜５５重量％のクロム及び４５〜７５重量％のニッケル；又は２５〜５０重量％のクロム及び５０〜７５重量％のニッケル；又は２５〜４５重量％のクロム及び５５〜７５重量％のニッケル；又は２５〜４０重量％のクロム及び６０〜７５重量％のニッケル；又は２５〜３５重量％のクロム及び６５〜７５重量％のニッケル；又は３０〜９９重量％のクロム及び１〜７０重量％のニッケル；又は３０〜９５重量％のクロム及び５〜７０重量％のニッケル；又は３０〜９０重量％のクロム及び１０〜７０重量％のニッケル；又は３０〜８５重量％のクロム及び１５〜７０重量％のニッケル；又は３０〜８０重量％のクロム及び２０〜７０重量％のニッケル；又は３０〜７５重量％のクロム及び２５〜７０重量％のニッケル；又は３０〜７０重量％のクロム及び３０〜７０重量％のニッケル；又は３０〜６５重量％のクロム及び３５〜７０重量％のニッケル；又は３０〜６０重量％のクロム及び４０〜７０重量％のニッケル；又は３０〜６５重量％のクロム及び３５〜７０重量％のニッケル；又は３０〜５０重量％のクロム及び５０〜７０重量％のニッケル；又は３０〜４５重量％のクロム及び５５〜７０重量％のニッケル；又は３０〜４０重量％のクロム及び６０〜７０重量％のニッケル；又は３５〜９９重量％のクロム及び１〜６５重量％のニッケル；又は３５〜９５重量％のクロム及び５〜６５重量％のニッケル；又は３５〜９０重量％のクロム及び１０〜６５重量％のニッケル；又は３５〜８５重量％のクロム及び１５〜６５重量％のニッケル；又は３５〜８０重量％のクロム及び２０〜６５重量％のニッケル；又は３５〜７５重量％のクロム及び２５〜６５重量％のニッケル；又は３５〜７０重量％のクロム及び３０〜６５重量％のニッケル；又は３５〜６５重量％のクロム及び３５〜６５重量％のニッケル；又は３５〜６０重量％のクロム及び４０〜６５重量％のニッケル；又は３５〜５５重量％のクロム及び４５〜６５重量％のニッケル；又は３５〜５０重量％のクロム及び５０〜６５重量％のニッケル；又は３５〜４５重量％のクロム及び５５〜６５重量％のニッケル；又は４０〜９９重量％のクロム及び１〜６０重量％のニッケル；又は４０〜９５重量％のクロム及び５〜６０重量％のニッケル；又は４０〜９０重量％のクロム及び１０〜６０重量％のニッケル；又は４０〜８５重量％のクロム及び１５〜６０重量％のニッケル；又は４０〜８０重量％のクロム及び２０〜６０重量％のニッケル；又は４０〜７５重量％のクロム及び２５〜６０重量％のニッケル；又は４０〜７０重量％のクロム及び３０〜６０重量％のニッケル；又は４０〜６５重量％のクロム及び３５〜６０重量％のニッケル；又は４０〜６０重量％のクロム及び４０〜６０重量％のニッケル；又は４０〜５５重量％のクロム及び４５〜６０重量％のニッケル；又は４０〜５０重量％のクロム及び５０〜６０重量％のニッケル；又は４５〜９９重量％のクロム及び１〜５５重量％のニッケル；又は４５〜９５重量％のクロム及び５〜５５重量％のニッケル；又は４５〜９０重量％のクロム及び１０〜５５重量％のニッケル；又は４５〜８５重量％のクロム及び１５〜５５重量％のニッケル；又は４５〜８０重量％のクロム及び２０〜５５重量％のニッケル；又は４５〜７５重量％のクロム及び２５〜５５重量％のニッケル；又は４５〜７０重量％のクロム及び３０〜５５重量％のニッケル；又は４５〜６５重量％のクロム及び３５〜５５重量％のニッケル；又は４５〜６０重量％のクロム及び４０〜５５重量％のニッケル；又は４５〜５５重量％のクロム及び４５〜５５重量％のニッケル；又は５０〜９９重量％のクロム；又は４０〜４５重量％のクロム及び５５〜６０重量％のニッケル；及び１〜５０重量％のニッケル；又は５０〜９８重量％のクロム及び２〜５０重量％のニッケル；又は５０〜９７重量％のクロム及び３〜５０重量％のニッケル；又は５０〜９６重量％のクロム及び４〜５０重量％のニッケル；又は５０〜９５重量％のクロム及び５〜５０重量％のニッケル；又は５０〜９４重量％のクロム及び６〜５０重量％のニッケル；又は５０〜９３重量％のクロム及び７〜５０重量％のニッケル；又は５０〜９２重量％のクロム及び８〜５０重量％のニッケル；又は５０〜９１重量％のクロム及び９〜５０重量％のニッケル；又は５０〜９０重量％のクロム及び１０〜５０重量％のニッケル；又は５０〜８５重量％のクロム及び１５〜５０重量％のニッケル；又は５０〜８０重量％のクロム及び２０〜５０重量％のニッケル；又は５０〜７５重量％のクロム及び２５〜５０重量％のニッケル；又は５０〜７０重量％のクロム及び３０〜５０重量％のニッケル；又は５０〜６５重量％のクロム及び３５〜５０重量％のニッケル；又は５０〜６０重量％のクロム及び４０〜５０重量％のニッケル；又は５５〜９９重量％のクロム及び１〜４５重量％のニッケル；又は５５〜９５重量％のクロム及び５〜４５重量％のニッケル；又は５５〜９０重量％のクロム及び１０〜４５重量％のニッケル；又は５５〜８５重量％のクロム及び１５〜４５重量％のニッケル；又は５５〜８０重量％のクロム及び２０〜４５重量％のニッケル；又は５５〜７５重量％のクロム及び２５〜４５重量％のニッケル；又は５５〜７０重量％のクロム及び３０〜４５重量％のニッケル；又は５５〜６５重量％のクロム及び３５〜４５重量％のニッケル；又は６０〜９９重量％のクロム及び１〜４０重量％のニッケル；又は６０〜９５重量％のクロム及び５〜４０重量％のニッケル；又は６０〜９０重量％のクロム及び１０〜４０重量％のニッケル；又は６０〜８５重量％のクロム及び１５〜４０重量％のニッケル；又は６０〜８０重量％のクロム及び２０〜４０重量％のニッケル；又は６０〜７５重量％のクロム及び２５〜４０重量％のニッケル；又は６０〜７０重量％のクロム及び３０〜４０重量％のニッケル；又は６５〜９９重量％のクロム及び１〜３５重量％のニッケル；又は６５〜９５重量％のクロム及び５〜３５重量％のニッケル；又は６５〜９０重量％のクロム及び１０〜３５重量％のニッケル；又は６５〜８５重量％のクロム及び１５〜３５重量％のニッケル；又は６５〜８０重量％のクロム及び２０〜３５重量％のニッケル；又は６５〜７５重量％のクロム及び２５〜３５重量％のニッケル；又は７０〜９９重量％のクロム及び１〜３０重量％のニッケル；又は７０〜９５重量％のクロム及び５〜３０重量％のニッケル；又は７０〜９０重量％のクロム及び１０〜３０重量％のニッケル；又は７０〜８５重量％のクロム及び１５〜３０重量％のニッケル；又は７０〜８０重量％のクロム及び２０〜３０重量％のニッケル；又は７５〜９９重量％のクロム及び１〜２５重量％のニッケル；又は７５〜９５重量％のクロム及び５〜２５重量％のニッケル；又は７５〜９０重量％のクロム及び１０〜２５重量％のニッケル；又は７５〜８５重量％のクロム及び１５〜２５重量％のニッケル；又は８０〜９９重量％のクロム及び１〜２０重量％のニッケル；又は８０〜９５重量％のクロム及び５〜２０重量％のニッケル；又は８０〜９０重量％のクロム及び１０〜２０重量％のニッケル；又は８０〜８５重量％のクロム及び１０〜１５重量％のニッケル；又は８５〜９９重量％のクロム及び１〜１５重量％のニッケル；又は８５〜９５重量％のクロム及び５〜１５重量％のニッケル；又は８５〜９０重量％のクロム及び１０〜１５重量％のニッケル；又は９０〜９９重量％のクロム及び１〜１０重量％のニッケル；又は９０〜９８重量％のクロム及び２〜１０重量％のニッケル；又は９０〜９７重量％のクロム及び３〜１０重量％のニッケル；又は９０〜９６重量％のクロム及び４〜１０重量％のニッケル；又は９０〜９５重量％のクロム及び５〜１０重量％のニッケル；又は９０〜９４重量％のクロム及び６〜１０重量％のニッケル；又は９０〜９３重量％のクロム及び７〜１０重量％のニッケル；又は９０〜９２重量
％のクロム及び８〜１０重量％のニッケル；又は９０〜９１重量％のクロム及び９〜１０重量％のニッケル；又は１５〜３４重量％のクロム及び５５〜６０重量％のニッケル；又は１５〜１７重量％のクロム及び５６〜５８重量％のニッケル；又は２１〜２３重量％のクロム及び５４〜５７重量％のニッケル；又は２２〜２４重量％のクロム及び５８〜６０重量％のニッケル；或いは３２〜３４重量％のクロム及び５４〜５７重量％のニッケル；のように変化させることができ、これらの重量％は全て導電層の全重量％（１００重量％に等しい）を基準とする。
【００９１】
[0098]本発明において存在させることができるニッケル及びクロム以外の非貴金属合金としては、次：モリブデン、コバルト、鉄、タングステン、マンガン、銅、アルミニウム、チタン、ホウ素、及びバナジウムのようなグループＩが挙げられる。存在させることができるニッケル及びクロム以外の非貴金属合金はグループＩＩ中であり、炭素及びケイ素が挙げられる。本発明において有用な全ての金属合金の重量％は、導電層中の材料の全重量％（１００重量％に等しい）を基準とする。
【００９２】
[0099]本発明において用いることができるグループＩの非貴金属合金は、導電層の全重量％（１００重量％に等しい）を基準として８９重量％以下の量で存在させることができる。
【００９３】
[00100]幾つかの態様においては、グループＩの他の非貴金属は、本発明において、０．０１〜８９重量％；０．０１〜８５重量％；又は０．０１〜８０重量％；又は０．０１〜７５重量％；又は０．０１〜７０重量％；又は０．０１〜６５重量％；又は０．０１〜６０重量％；又は０．０１〜５５重量％；又は０．０１〜５０重量％；又は０．０１〜４５重量％；又は０．０１〜４０重量％；又は０．０１〜３５重量％；又は０．０１〜３０重量％；又は０．０１〜２５重量％；又は０．０１〜２０重量％；又は０．０１〜１５重量％；又は０．０１〜１０重量％；又は０．０１〜５重量％；１〜８９重量％；１〜８５重量％；又は１〜８０重量％；又は１〜７５重量％；又は１〜７０重量％；又は１〜６５重量％；又は１〜６０重量％；又は１〜５５重量％；又は１〜５０重量％；又は１〜４５重量％；又は１〜４０重量％；又は１〜３５重量％；又は１〜３０重量％；又は１〜２５重量％；又は１〜２０重量％；又は１〜１５重量％；又は１〜１０重量％；１〜９重量％；又は１〜８重量％；又は１〜７重量％；又は１〜６重量％；又は１〜５重量％；５〜８９重量％；５〜８５重量％；又は５〜８０重量％；又は５〜７５重量％；又は５〜７０重量％；又は５〜６５重量％；又は５〜６０重量％；又は５〜５５重量％；又は５〜５０重量％；又は５〜４５重量％；又は５〜４０重量％；又は５〜３５重量％；又は５〜３０重量％；又は５〜２５重量％；又は５〜２０重量％；又は５〜１５重量％；又は５〜１０重量％；又は５〜９重量％；又は５〜８重量％；又は５〜７重量％；６〜８９重量％；６〜８５重量％；又は６〜８０重量％；又は６〜７５重量％；又は６〜７０重量％；又は６〜６５重量％；又は６〜６０重量％；又は６〜５５重量％；又は６〜５０重量％；又は６〜４５重量％；又は６〜４０重量％；又は６〜３５重量％；又は６〜３０重量％；又は６〜２５重量％；又は６〜２０重量％；又は６〜１５重量％；又は６〜１０重量％；又は６〜９重量％；又は６〜８重量％；又は１０〜８９重量％；又は１０〜８５重量％；又は１０〜８０重量％；又は１０〜７５重量％；又は１０〜７０重量％；又は１０〜６５重量％；又は１０〜６０重量％；又は１０〜５５重量％；又は１０〜５０重量％；又は１０〜４５重量％；又は１０〜４０重量％；又は１０〜３５重量％；又は１０〜３０重量％；又は１０〜２５重量％；又は１０〜２０重量％；又は１０〜１５重量％；又は１５〜８９重量％；又は１５〜８５重量％；又は１５〜８０重量％；又は１５〜７５重量％；又は１５〜７０重量％；又は１５〜６５重量％；又は１５〜６０重量％；又は１５〜５５重量％；又は１５〜５０重量％；又は１５〜４５重量％；又は１５〜４０重量％；又は１５〜３５重量％；又は１５〜３０重量％；又は１５〜２５重量％；又は２０〜８９重量％；又は２０〜８５重量％；又は２０〜８０重量％；又は２０〜７５重量％；又は２０〜７０重量％；又は２０〜６５重量％；又は２０〜６０重量％；又は２０〜５５重量％；又は２０〜５０重量％；又は２０〜４５重量％；又は２０〜４０重量％；又は２０〜３５重量％；又は２０〜３０重量％；又は２５〜８９重量％；又は２５〜８５重量％；又は２５〜８０重量％；又は２５〜７５��量％；又は２５〜７０重量％；又は２５〜６５重量％；又は２５〜６０重量％；又は２５〜５５重量％；又は２５〜５０重量％；又は２５〜４５重量％；又は２５〜４０重量％；又は２５〜３５重量％；又は３０〜８９重量％；又は３０〜８５重量％；又は３０〜８０重量％；又は３０〜７５重量％；又は３０〜７０重量％；又は３０〜６５重量％；又は３０〜６０重量％；又は３０〜６５重量％；又は３０〜５０重量％；又は３０〜４５重量％；又は３０〜４０重量％；又は３５〜８９重量％；又は３５〜８５重量％；又は３５〜８０重量％；又は３５〜７５；又は３５〜７０重量％；又は３５〜６５重量％；又は３５〜６０重量％；又は３５〜５５重量％；又は３５〜５０重量％；又は３５〜４５重量％；又は４０〜８９重量％；又は４０〜８５重量％；又は４０〜８０重量％；又は４０〜７５重量％；又は４０〜７０重量％；又は４０〜６５重量％；又は４０〜６０重量％；又は４０〜５５重量％；又は４０〜５０重量％；又は４５〜８９重量％；又は４５〜８５重量％；又は４５〜８０重量％；又は４５〜７５重量％；又は４５〜７０重量％；又は４５〜６５；又は４５〜６０重量％；又は４５〜５５重量％；又は５０〜８９重量％；又は５０〜８５重量％；又は５０〜８０重量％；又は５０〜７５重量％；又は５０〜７０重量％；又は５０〜６５重量％；又は５０〜６０重量％；又は５５〜８９重量％；又は５５〜８５重量％、及び２５〜４５重量％のニッケル；又は５５〜７０重量％；又は５５〜６５重量％；又は６０〜８９重量％；又は６０〜８５重量％；又は６０〜８０重量％；又は６０〜７５重量％；又は６０〜７０重量％；又は６５〜８９重量％；又は６５〜８５重量％；又は６５〜８０重量％；又は６５〜７５重量％；又は７０〜８９重量％；又は７０〜８５重量％；又は７０〜８０重量％；又は７５〜８９重量％；又は７５〜８５重量％；又は８０〜８９重量％；の量で存在させることができ；これらの重量％は全て導電層の全重量％（１００重量％に等しい）を基準とする。
【００９４】
[00101]種々の態様においては、グループの非貴金属合金にはモリブデンを含めることができる。非貴金属合金中のモリブデンの存在量は、例えば少なくとも約２、４、６、８、１０、又は１２重量％、及び／又は約５０、４０、３０、２５、又は２０重量％以下のモリブデンであってよい。より特には、非貴金属合金には、約２〜５０、６〜３０、又は１２〜２０重量％の範囲のモリブデンを含めることができる。
【００９５】
[00102]幾つかの態様においては、電極、例えばバイオセンサー部品の導電層を構成する非貴金属合金中に含まれるニッケル、クロム、及びモリブデンの量は、バイオセンサー部品の具体的な要件に応じて、次：１５〜３４重量％のクロム、５５〜６０重量％のニッケル、及び７〜１７重量％のモリブデン；又は１５〜１７重量％のクロム、５６〜５８重量％のニッケル、及び１５〜１７重量％のモリブデン；又は２１〜２３重量％のクロム、５４〜５７重量％のニッケル、及び１２〜１４重量％のモリブデン；又は２２〜２４重量％のクロム、５８〜６０重量％のニッケル、１５〜１７重量％のモリブデン；或いは３２〜３４重量％のクロム、５４〜５７重量％のニッケル、及び７〜９重量％のモリブデン；のように変化させることができ、これらの重量％は全て導電層の全重量％（１００重量％に等しい）を基準とする。
【００９６】
[00103]種々の態様においては、グループＩの非貴金属合金にはコバルトを含めることができる。非貴金属合金中のコバルトの存在量は、例えば少なくとも０．２５、０．５、１、１．５、或いは２重量％で、約１０、８、６、５、又は４重量％以下のコバルトであってよい。より特には、非貴金属合金には、約０〜１０、１〜６、又は２〜４重量％の範囲のコバルトを含めることができる。幾つかの非貴金属合金はコバルトを含まない可能性があると理解される。
【００９７】
[00104]種々の態様においては、グループＩの非貴金属合金には鉄を含めることができる。非貴金属合金中の鉄の存在量は、例えば少なくとも０．２５、０．５、２．０、３．０、又は４重量％、及び／又は約２０、１５、１０、８、又は６重量％以下の鉄であってよい。より特には、非貴金属合金には、約０〜２０、１〜１０、又は４〜６重量％の範囲の鉄を含めることができる。
【００９８】
[00105]種々の態様においては、グループＩの非貴金属合金にはタングステンを含めることができる。非貴金属合金中のタングステンの存在量は、例えば少なくとも約０．１、０．５、１．０、２．０、３．０、又は３．５重量％、及び／又は約２０、１５、１０、８、又は６重量％以下のタングステンであってよい。より特には、非貴金属合金には、約０〜２０、１〜１０、又は３．５〜６重量％の範囲のタングステンを含めることができる。
【００９９】
[00106]種々の態様においては、グループＩの非貴金属合金にはマンガンを含めることができる。非貴金属合金中のマンガンの存在量は、例えば少なくとも約０．１、０．５、又は１重量％、及び／又は約５、４、又は３重量％以下のマンガンであってよい。より特には、非貴金属合金には、約０．１〜５、０．５〜４、又は１〜３重量％のマンガンを含めることができる。
【０１００】
[00107]種々の態様においては、グループＩＩの非貴金属合金にはケイ素を含めることができる。非貴金属合金中のケイ素の存在量は、例えば少なくとも約０．０１、０．１、又は０．５重量％、及び／又は約２、１、又は０．８重量％以下のケイ素であってよい。より特には、非貴金属合金には、約０〜２、０．１〜１、又は０．５〜０．８重量％のケイ素を含めることができる。
【０１０１】
[00108]種々の態様においては、グループＩＩの非貴金属合金には炭素を含めることができる。非貴金属合金中の炭素の存在量は、例えば少なくとも約０．００１、又は０．０１、又は０．１、又は０．２、又は０．３、又は０．４、又は０．５、又は０．６、又は０．７、又は０．７５、又は０．８、又は０．９、又は１．０、又は１．１、又は１．２、又は１．３、又は１．４、又は１．５、又は１．６、又は１．７、又は１．８、又は１．９、又は２．０、或いは０．０１〜０．１、又は０．０１〜０．２、又は０．０１〜０．３、又は０．０１〜０．４、又は０．０１〜０．５、又は０．０１〜０．６、又は０．０１〜０．７、又は０．０１〜０．７５、又は０．０１〜０．８、又は０．０１〜０．９、又は０．０１〜１．０、又は０．０１〜１．１、又は０．０１〜１．２、又は０．０１〜１．３、又は０．０１〜１．４、又は０．０１〜１．５、又は０．０１〜１．６、又は０．０１〜１．７、又は０．０１〜１．８、又は０．０１〜１．９、又は０．０１〜２．０、又は０．１〜０．２、又は０．１〜０．３、又は０．１〜０．４、又は０．１〜０．５、又は０．１〜０．６、又は０．１〜０．７、又は０．１〜０．７５、又は０．１〜０．８、又は０．１〜０．９、又は０．１〜１．０、又は０．１〜１．１、又は０．１〜１．２、又は０．１〜１．３、又は０．１〜１．４、又は０．１〜１．５、又は０．１〜１．６、又は０．１〜１．７、又は０．１〜１．８、又は０．１〜１．９、或いは０．１〜２．０重量％の炭素であってよい。
【０１０２】
[00109]種々の態様においては、グループＩの非貴金属合金には銅を含めることができる。非貴金属合金中の銅の存在量は、例えば少なくとも約０．１、０．５、又は１重量％、及び／又は約３、２、又は１．６重量％以下の銅であってよい。より特には、非貴金属合金には、約０〜３、０．５〜２、又は１〜１．６重量％の範囲の銅を含めることができる。幾つかの非貴金属合金は銅を含まない可能性があると理解される。
【０１０３】
[00110]種々の態様においては、グループＩの非貴金属合金にはアルミニウムを含めることができる。非貴金属合金中のアルミニウムの存在量は、例えば少なくとも約０．０１、０．１、又は０．５重量％、及び／又は約２、１、又は０．８重量％以下のアルミニウムであってよい。より特には、非貴金属合金には、約０．０１〜２、０．１〜１、又は０．５〜０．８重量％の範囲のアルミニウムを含めることができる。幾つかの非貴金属合金はアルミニウムを含まない可能性があると理解される。
【０１０４】
[00111]種々の態様においては、グループＩの非貴金属合金にはチタンを含めることができる。非貴金属合金中のチタンの存在量は、例えば少なくとも約０．００１、０．０１、又は０．１重量％、及び／又は約１、０．７５、又は０．５重量％以下のチタンであってよい。より特には、非貴金属合金には、約０〜１、０．０１〜０．７５、又は０．１〜０．５重量％の範囲のチタンを含めることができる。幾つかの非貴金属合金はアルミニウムを含まない可能性があると理解される。
【０１０５】
[00112]種々の態様においては、グループＩの非貴金属合金にはホウ素を含めることができる。非貴金属合金中のホウ素の存在量は、例えば少なくとも約０．０００１、０．００１、又は０．００５重量％、及び／又は約０．１、０．０１、又は０．００８重量％以下のホウ素であってよい。より特には、非貴金属合金には、約０〜０．１、０．００１〜０．０１、又は０．００５〜０．００８重量％の範囲のホウ素を含めることができる。幾つかの非貴金属合金はホウ素を含まない可能性があると理解される。
【０１０６】
[00113]種々の態様においては、グループＩの非貴金属合金にはバナジウムを含めることができる。非貴金属合金中のバナジウムの存在量は、例えば少なくとも約０．００１、０．０１、又は０．１重量％、及び／又は約１、０．７５、又は０．５重量％以下のバナジウムであってよい。より特には、非貴金属合金には、約０〜１、０．０１〜０．７５、又は０．１〜０．５重量％の範囲のバナジウムを含めることができる。幾つかの非貴金属合金はバナジウムを含まない可能性があると理解される。
【０１０７】
[00114]表１の組成物Ａ３〜Ａ６のような幾つかの具体的な態様においては、非貴金属合金にニッケル及びクロムを含めることができ、ニッケル及びクロムの合計重量％は５０〜９９重量％の範囲である。非貴金属合金には、特に、５５〜６０重量％の範囲の重量％を有するニッケル、１５〜３４重量％の範囲の重量％を有するクロム、及び７〜１７重量％の範囲の重量％を有するモリブデンを含めることができる。非貴金属合金にはまた、０〜４重量％の範囲の重量％を有するコバルト、０〜６重量％の範囲の重量％を有する鉄、０〜５重量％の範囲の重量％を有するタングステン、０〜２重量％の範囲の重量％を有するマンガン、０〜１重量％の範囲の重量％を有するケイ素、０〜０．１０重量％の範囲の重量％を有する炭素、０〜２重量％の範囲の重量％を有する銅、０〜１重量％の範囲の重量％を有するアルミニウム、及び０〜１重量％の範囲の重量％を有するバナジウムを含めることもできる。
【０１０８】
[00115]表１の組成物Ａ３のような幾つかの具体的な態様においては、非貴金属合金にニッケル及びクロムを含めることができ、ニッケル及びクロムの合計重量％は５０〜９９重量％の範囲である。非貴金属合金には、特に、５６〜５８重量％の範囲の重量％を有するニッケル、１５〜１７重量％の範囲の重量％を有するクロム、及び１５〜１７重量％の範囲の重量％を有するモリブデンを含めることができる。非貴金属合金にはまた、０〜４重量％の範囲の重量％を有するコバルト、４〜６重量％の範囲の重量％を有する鉄、３〜５重量％の範囲の重量％を有するタングステン、０〜２重量％の範囲の重量％を有するマンガン、０〜０．１０重量％の範囲の重量％を有するケイ素、０〜０．１０重量％の範囲の重量％を有する炭素、及び０〜１重量％の範囲の重量％を有するバナジウムを含めることもできる。
【０１０９】
[00116]表１の組成物Ａ４のような幾つかの具体的な態様においては、非貴金属合金にニッケル及びクロムを含めることができ、ニッケル及びクロムの合計重量％は５０〜９９重量％の範囲である。非貴金属合金には、特に、５４〜５７重量％の範囲の重量％を有するニッケル、２１〜２３重量％の範囲の重量％を有するクロム、及び１２〜１４重量％の範囲の重量％を有するモリブデンを含めることができる。非貴金属合金にはまた、０〜４重量％の範囲の重量％を有するコバルト、２〜４重量％の範囲の重量％を有する鉄、２〜４重量％の重量％を有するタングステン、０〜１重量％の範囲の重量％を有するマンガン、０〜０．１０重量％の範囲の重量％を有するケイ素、０〜０．０１０重量％の範囲の重量％を有する炭素、及び０〜１重量％の範囲の重量％を有するバナジウムを含めることもできる。
【０１１０】
[00117]表１の組成物Ａ５のような幾つかの具体的な態様においては、非貴金属合金にニッケル及びクロムを含めることができ、ニッケル及びクロムの合計重量％は５０〜９９重量％の範囲である。非貴金属合金には、特に、５８〜６０重量％の範囲の重量％を有するニッケル、２２〜２４重量％の範囲の重量％を有するクロム、及び１５〜１７重量％の範囲の重量％を有するモリブデンを含めることができる。非貴金属合金にはまた、０〜３重量％の範囲の重量％を有するコバルト、０〜４重量％の範囲の重量％を有する鉄、０〜１重量％の範囲の重量％を有するマンガン、０〜０．１０重量％の範囲の重量％を有するケイ素、０〜０．１０重量％の範囲の重量％を有する炭素、及び０．５〜３重量％の範囲の重量％を有する銅を含めることもできる。
【０１１１】
[00118]表１の組成物Ａ６のような幾つかの具体的な態様においては、非貴金属合金にニッケル及びクロムを含めることができ、ニッケル及びクロムの合計重量％は５０〜９９重量％の範囲である。非貴金属合金には、特に、５４〜５７重量％の範囲の重量％を有するニッケル、３２〜３４重量％の範囲の重量％を有するクロム、及び７〜９重量％の範囲の重量％を有するモリブデンを含めることができる。非貴金属合金にはまた、０〜３重量％の範囲の重量％を有する鉄、０〜１重量％の範囲の重量％を有するマンガン、０〜１重量％の範囲の重量％を有するケイ素、０〜０．１０重量％の範囲の重量％を有する炭素、及び０〜１重量％の範囲の重量％を有するアルミニウムを含めることもできる。
【０１１２】
[00119]本発明における導電層は、本出願において開示する任意の合金組成物を含む単一の層で構成することができる。幾つかの態様においては、合金組成物は、複数の元素の固溶体（単一相）、複数の金属相の混合物（２以上の溶体）、又は相の間に明確な境界を有しない金属間化合物であってよい合金を含む。
【０１１３】
[00120]当業者が容易に認識するように、非貴金属合金の元素は不可避的不純物を含んでいてもよい。本明細書において用いる「不可避的不純物」とは、非貴金属合金を製造するために用いる鉱石中に天然に存在しているか、又は製造プロセス中に非意図的に加えられる任意の不純物を指す。非貴金属合金は、約０．１、０．０５、又は０．００１重量％未満の不可避的不純物を含んでいてもよい。
【０１１４】
[00121]ここに記載する非貴金属合金にはまた、上記に記載した元素に加えて１種類以上の更なる合金化元素を含めることもできる。しかしながら、種々の態様においては、非貴金属合金はかかる更なる合金化元素を実質的に含まなくてよい。本明細書において用いる「事実上含まない」及び「実質的に含まない」という用語は、非貴金属合金が０．００１重量％未満のかかる更なる合金化元素を含むことを意味する。更に、「事実上含まない」及び「実質的に含まない」という用語は互換的に用いることができる。
【０１１５】
[00122]本発明の幾つかの態様においては、ここに記載するバイオセンサー部品は、次の：
（ａ）基材を与え；
（ｂ）ターゲットを与え；そして
（ｃ）基材の少なくとも一部にターゲットからの材料を物理蒸着して、それによって基材上に導電層を形成する；
工程を行うことによって製造することができる。
【０１１６】
[00123]工程（ａ）の基材を与えることには、上記に記載したようなＰＥＴのような任意のタイプの基材材料を与えることを含ませることができる。幾つかの態様においては、基材は、高真空チャンバー内で作動させることができる基材材料のシートを含む。基材材料のシートには、正方形のシートのような単断面の材料を含めることができる。幾つかの他の態様においては、基材材料のシートには、下記により詳細に記載するように、ロールツーロール機構によって高真空チャンバーに通される材料のロールを含めることができる。他の態様においては、基材は、これも下記において記載するように、堆積中において固定して保持することができ、或いは回転させることができる。
【０１１７】
[00124]工程（ｂ）のターゲットを与えることには、上記に記載した任意の非貴金属合金を含む物理蒸着ターゲットを与えることを含ませることができる。例えば幾つかの態様においては、物理蒸着ターゲットには、表１において示す組成物Ａ１〜Ａ６の１つを含む合金の１つを含ませることができる。かかる合金ターゲットは、約０．１、０．０５、又は０．００１重量％未満の不可避的不純物を含んでいてもよい。幾つかの態様においては、物理蒸着ターゲットは、物理蒸着プロセス中においてスパッタカソードのような電極内に収容され、及び／又はそれを構成する。幾つかの態様においては、物理蒸着ターゲットは、少なくとも２、４、８、１２、１６、又は２０ｃｍの直径を有する円形であってよい。他の態様においては、物理蒸着ターゲットは、少なくとも２、４、８、又は１６ｃｍの内径、及び２０、２４、２８、又は３２ｃｍの外形を有する管状ターゲットであってよい。更に他の態様においては、物理蒸着ターゲットは、５〜２５ｃｍの間の幅、２５〜７５ｃｍの間の長さ、及び０．３〜５ｃｍの間の厚さの寸法を有する方形体であってよい。しかしながら、本発明の複数の態様は他の形状及び寸法のターゲットを使用することを意図することを理解すべきである。
【０１１８】
[00125]工程（ｃ）の物理蒸着は、概して基材を非貴金属合金ターゲットからの材料で被覆して導電層を形成することを含む。本明細書において用いる「物理蒸着」という用語は、基材上に気化した材料を凝縮させることによって薄膜を堆積させることを意味する。物理蒸着被覆は、上記に記載した任意のタイプの物理蒸着プロセス、即ち、スパッタ被覆、熱蒸着、電子ビーム蒸着、レーザーアブレーション、アーク蒸着、共蒸着、イオンプレーティングなどによって行うことができる。例えば幾つかの態様においては、物理蒸着工程は、スパッタリング装置によって非貴金属合金ターゲットをスパッタリングすることによって基材を導電層で被覆するスパッタリングプロセスによって行う。かかるスパッタリングタイプの物理蒸着の具体例は下記においてより詳細に記載する。その上に導電層が被覆されている得られる基材は、電極のようなバイオセンサー部品として用いることができる。かかる電極としては、作用電極、参照電極、又は対電極を挙げることができる。基材材料のロールに、ロールツーロール物理蒸着プロセスによって導電層を真空被覆する場合のような幾つかの態様においては、得られる薄膜シートを適当な寸法に切断して、バイオセンサー部品に特異的な寸法の薄膜電極を形成することができる。他の態様においては、バイオセンサー部品は、化学エッチング又はレーザーエッチングのようなエッチングによって薄膜シートから形成することができる。更に他の態様においては、バイオセンサー部品はパターン化マスクを用いて形成することができ、これを基材上に載置し、その上に導電層を物理蒸着してバイオセンサー部品を形成する。
【０１１９】
[00126]幾つかの具体的な態様においては、バイオセンサー部品は、ロールツーロールマグネトロンスパッタリングなどのロールツーロール物理蒸着プロセスによって生成させることができる。例えば、２５μｍ〜２５０μｍの範囲の厚さ及び３３．０２ｃｍの幅を有するＰＥＴ（ポリエチレンテレフタレート）製のポリマーフィルムを含む基材シートを、Applied Materials, Inc.によって提供されるSmartwebコーター、又はCHA Industries, Inc.によって提供されるMark 80のような幅７７．５０ｃｍのウエブロールツーロールマグネトロンスパッタコーターを用いてスパッタリングすることができる。シングル又はデュアルターゲット構造を用いて、表１からの合金のような非貴金属合金の導電層を堆積させることができる。（Tricor Industries Inc.から入手できるもののような）非貴金属合金プレートを含むターゲットを用いることができる。スパッタコーターの真空チャンバーは、拡散及び機械式ポンプの組合せを用いて少なくとも１０−５Ｔｏｒｒの到達圧力までポンプで減圧することができる。他の態様においては、機械式ポンプ、ターボポンプ、クライオポンプ、及び／又は油拡散ポンプの組合せを用いることができる。１５．２４ｃｍ×３０．４８ｃｍの概して長方形の形状を有する非貴金属合金ターゲットを収容しているマグネトロンスパッタリングカソードに、２ＫＷの電源（例えばAdvanced Energy Inc.から提供されるもの）を用いて電圧を印加する。（例えばMKSモデル1179A流量制御装置を用いて）真空チャンバー中へのアルゴンガスの流量を制御して、スパッタリングプロセス中に用いるための３〜１０ｍＴｏｒｒの間のスパッタリング圧力を設定する。
【０１２０】
[00127]スパッタ導電層の厚さ及びシート抵抗は、ロールツーロールウエブ速度を制御することによって、即ち基材シートがスパッタリング中に真空チャンバーを通って進む速度を制御することによって、その場で効率的に制御することができる。例えば、組成物Ａ３の導電層のスパッタリングに関しては、ウエブ速度を０．１〜３．５メートル／分、スパッタリング出力密度を２〜８ワット／ｃｍ２の間に設定することができる。このようにすると、約２５ｎｍの厚さ測定値及び約４５オーム／スクエアのシート抵抗を有する組成物Ａ３のスパッタ導電層を形成することができる。
【０１２１】
[00128]上記に記載したロールツーロールプロセスに加えて、バイオセンサー部品は、同じ構成の拡大型を用い、大型のロールツーロールプロセスを用いて製造することができる。かかる大型のロールツーロールプロセスにおいては、最大ウエブ速度は、０．１〜１０メートル／分、３〜７メートル／分の間、又は１０メートル／分より高くすることができる。大型のロールツーロールプロセスは、０．１〜１３、２〜１０、又は５〜８ワット／ｃｍ２のスパッタリング出力密度を与えることができる。更に、ターゲットの数としては、２、４、６、又はそれ以上の間を挙げることができ、基材シートのウエブ幅は７５ｃｍ又はそれ以上であってよい。
【０１２２】
[00129]複数の態様は更に、基材シートを真空チャンバー内に固定して保持する物理蒸着プロセスを用いることができることを意図している。かかる態様の幾つかは、下記の実施例のセクションにおいて詳細に記載する。基材シートを固定して保持する幾つかの態様においては、基材シート上に導電層を堆積させる堆積時間は、５、１０、１５、３０分、又はそれ以上であってよい。
【０１２３】
[00130]上記に記載したように、ここに記載する非貴金属合金から形成される導電層を含むバイオセンサー部品は、それらをパラジウム及び／又は金のような貴金属を含むバイオセンサー部品に対する代替物として特に良く適したものにする望ましい電気化学的特性を示すことができる。例えば、本発明の複数の態様のバイオセンサー部品は、クロノアンペロメトリー試験にかけた際に望ましい用量応答特性を示す非貴金属合金導電層を有して形成される薄膜電極を構成することができる。特に、下記に記載するタイプ１のクロノアンペロメトリー試験によって規定されるクロノアンペロメトリー試験にかけると、本発明の薄膜電極は、パラジウムベースの薄膜電極の用量応答勾配から２０％、１９％、１８％、１７％、１６％、１５％、１４％、１３％、１２％、１１％、１０％、９％、８％、又は７％以下偏位している用量応答勾配を有することができる。幾つかの具体的な態様においては、本発明の薄膜電極の用量応答勾配は、パラジウムベースの薄膜電極の用量応答勾配から１５〜７％、１４〜８％、１３〜９％、又は１２〜１０％偏位していてよい。
【０１２４】
[00131]種々の態様においては、バイオセンサー部品は、或いは又は更には、クロノアンペロメトリー試験にかけた際に望ましい電子移動速度を示す非貴金属合金導電層を有して形成される薄膜電極を構成する。例えば、下記に記載するタイプ１のリニアスイープボルタンメトリー試験において規定されるリニアスイープボルタンメトリー試験にかけると、本薄膜電極は、薄膜電極に−１００、−６０、０、５０、１００、１５０、２００、２５０、又は３００ｍＶの電位段階を印加した際に０．５μＡ未満の電流を生成するように作動させることができる。幾つかの具体的な態様においては、本薄膜電極は、タイプ１のリニアスイープボルタンメトリー試験の飽和カロメル参照電極に対して測定して、薄膜電極に−１００〜０、０〜１００、１００〜２００、２００〜３００、又は３００〜４００ｍＶの間の電位段階を印加した際に０．５μＡ未満の電流を生成するように作動させることができる。
【０１２５】
[00132]本発明はその複数の態様の下記の実施例によって更に示すことができるが、これらの実施例は単に例示の目的のために含めるものであり、他に具体的に示していない限りにおいて本発明の範囲を限定することは意図しないことが理解される。
【実施例】
【０１２６】
薄膜電極の製造：
[00133]下記に記載する実施例のそれぞれに関し、下記に記載する物理蒸着プロセスによって薄膜電極の形態のバイオセンサー部品を形成した。下記のプロセスを用いて、表１に示す非貴金属合金、並びにパラジウム及び金のような貴金属のような複数の異なるタイプの金属及び金属合金の導電層を含む薄膜電極を形成することができると理解される。このプロセスは下記によって薄膜電極を形成することを含んでいた。
【０１２７】
（ａ）高真空チャンバー内において、直流（ＤＣ）マグネトロンスパッタリングを用い、Denton Vacuum Desktop Proスパッタリング装置を用いてスパッタリングを実施して、１０．１６ｃｍ×１０．１６ｃｍの正方形のＰＥＴ基材シートの上に金属又は金属合金を堆積させた。
【０１２８】
（ｂ）真空チャンバーを約１０−５ｍＴｏｒｒの初期到達圧力まで排気した。
（ｃ）１０ｓｃｃｍのアルゴンガスを真空チャンバー中に導入して、２．８ｍＴｏｒｒの堆積圧力を生成させた。
【０１２９】
（ｄ）基材シートを、真空チャンバー内において約２回転／分で回転させた。
（ｅ）直径５．０８ｃｍの金属又は金属合金のターゲットを、ＤＣマグネトロンスパッタリング装置下において４０ワットの一定の出力に１５分間の堆積時間の間保持して、基材シートの少なくとも一部を導電層で被覆した（ターゲットを初期化するために、基材を真空チャンバー中に導入する前に、ターゲットをＤＣマグネトロンスパッタリング装置下において４０ワットの一定の電圧に５分間の予備スパッタリング時間の間保持した）；そして
（ｆ）全ての堆積を室温において行った。
【０１３０】
[00134]上記に規定した物理蒸着によって形成された薄膜電極フィルムから、５．０８ｃｍ×７．６２ｃｍの寸法を有する個々の薄膜電極を切り出した。Gamry Instruments VistaShieldファラデー箱の内部に配置された薄膜電極フィルムを含む電気化学セルを有する３電極構成のGamry Instruments Reference 600ポテンショスタットを用いて、電気化学実験を行った。その中に打ち抜かれた単一の直径３ｍｍの開口を有する電気メッキテープで薄膜電極を部分的にマスクすることによって、薄膜電極のそれぞれを作用電極として形成した。これにより、薄膜電極の非マスク部分は０．０７０７ｃｍ２の幾何学的作用電極表面積を与えた。薄膜電極の非マスク部分は、ポテンショスタットの作用電極リードへの電気的接続点として機能させた。薄膜電極のマスク部分は、プラスチックのような非導電性材料の平坦な支持ブロック上に配置した。その後、薄膜電極をガラス電気化学セルの作用電極ポート中に配置した。薄膜電極の露出した直径３ｍｍの部分を、電気化学セルの作用電極ポートの底部開口の中心付近に配置した。電気化学セルの作用電極ポートを、クランプ及びＯリングでシールした。電気化学セルにはまた、飽和カロメル参照電極を含む参照電極、及び炭素補助電極も含めた。参照電極及び補助電極は、それぞれ参照電極ポート及び補助電極部分内に配置した。更に、参照電極及び補助電極は、それぞれポテンショスタットの参照リード及び補助リードに接続した。電気化学セルにはまた、それによって試験溶液を脱気し、及び窒素のような不活性ガスで覆う気体流ポートも含めた。
【０１３１】
タイプ１のクロノアンペロメトリー試験の説明：
[00135]以下の幾つかの実施例は、次のように規定されたタイプ１のクロノアンペロメトリー試験を用いて行った：ｐＨ７．１の２０ｍＭのＮ−トリス（ヒドロキシメチル）メチル−２−アミノエタンスルホン酸バッファー溶液５０ｍＬを電気化学セル中に配置し、電気化学セルをストッパーで密閉した。気体流ポートに接続した気体入口及び出口取付具によって、中多孔質フィルタースティックを用いて窒素の気体流によってバッファー溶液に不活性ガス散布（即ち脱気）を行った。気体流ポートによって更に、気体流をフィルタースティックからヘッドスペースを覆う配置に切り替えた。気体出口を油バブラーに接続して、外部気体（例えば空気）が電気化学セル中に逆拡散するのを阻止した。
【０１３２】
[00136]一定量のルテニウム（ＩＩ）ヘキサミンクロリド（即ち、Ｒｕ（ＮＨ３）６Ｃｌ２又は「メディエーター」）をその場で調製し、脱気したバッファー溶液に加えた。特に、適当な量のメディエーターを測定してバッファー溶液に加えて、バッファー溶液中における所望のメディエーター濃度を達成した。ヘッドスペースを窒素で覆いながら、標準的に密栓した摺合せガラスジョイントを通して所定量のメディエーターを電気化学セルに加えた。適当な量のメディエーターを加えた後、栓を用いてセルを密閉し、電気化学実験を行う前に、磁気スターラーバーを用いて得られた溶液（メディエーター溶液）を５分間撹拌した。メディエーターをバッファー溶液に加えた後は、タイプ１のクロノアンペロメトリー試験中に噴霧又は他の形態によるメディエーター溶液の撹拌は行わなかった（即ち、電気化学試験中においては溶液は静止させた）。
【０１３３】
[00137]２５ｍＶ／秒の走査速度でアノードリニアスイープボルタモグラムを行って、薄膜電極におけるメディエーターの酸化波を得た。ボルタモグラムから酸化波のピーク電圧（Ｅ−ピーク）を求めた。かかるＥ−ピークは、作用電極と対電極ｖｓ参照電極の間で測定されるピーク電流が流れる電圧として定義される。パラジウム導電層を有して形成された薄膜電極から得られた酸化波及び関連するＥ−ピークの図を図３に示す。図３から分かるように、測定されたＥ−ピーク値は、飽和カロメル参照電極に対して測定して約−７６ｍＶであった。
【０１３４】
[00138]次に、クロノアンペロメトリーにより、薄膜電極を自然電位（rest potential）に保持しながら、１秒の遅延後に薄膜電極にＥ−ピークに対して＋２００ｍＶ（即ち、Ｅ−ピークよりも２００ｍＶアノード性）の電圧段階を印加することによって、薄膜電極を評価した。全ての電位は作用電極と参照電極の間で測定した。Ｅ−ピークに対して＋２００ｍＶの印加電圧は、得られる電流がメディエーターの物質移動によって制御されるように選択した。電圧段階を印加した後、薄膜電極において得られる電気化学的電流を、１００Ｈｚのサンプルレートで少なくとも１０秒間記録した。電圧段階を印加した１０秒後に測定される電気化学的電流値を、Ｉ−ｓｓ（１０秒における定常電流）として求めた。パラジウム導電層を有して形成された薄膜電極の１０秒間記録された電気化学的電流（Ｉ−ｓｓ値（１０秒における定常電流）を含む）の図を図４に示す。
【０１３５】
[00139]その後、更なる量のメディエーターをメディエーター溶液に加えて、メディエーターの濃度を増加させた。メディエーターを逐次的に加えたら、メディエーターのそれぞれの濃度に関して更なるボルタモグラムを行って、それぞれのメディエーター濃度に関して得られるそれぞれの酸化波に関するＥ−ピークを求めた。これに対応して、求められたＥ−ピークに対して＋２００ｍＶの電圧段階を印加することによって、メディエーターのそれぞれの濃度に関してクロノアンペロメトリーを行った。タイプ１のクロノアンペロメトリー試験に関しては、少なくとも５つの異なるＥ−ピーク及び対応するＩ−ｓｓ値を求めた（それぞれのＥ−ピーク及び対応するＩ−ｓｓ値は与えられたメディエーター濃度に関連する）。
【０１３６】
[00140]次に、５つ以上の測定されたＩ−ｓｓ値のそれぞれを、ルテニウム（ＩＩ）ヘキサミンクロリド濃度の関数としてグラフ上にプロットした。それぞれのこれらのプロットに関して、プロットしたＩ−ｓｓ値に適合する線形方程式を求めるために、プロットしたＩ−ｓｓ値に関して線形回帰を行った。線形方程式から直線勾配を計算し、かかる直線勾配を実験下における薄膜電極の用量応答特性として用いた。かかる勾配値（即ち用量応答）は、メディエーター濃度あたりの電流の値を与える。図５は、パラジウム導電層を有して形成された薄膜電極に関するＩ−ｓｓ及び線形回帰から得られた線形フィッティングを示す。線形回帰から直線勾配を得ることができる。直線勾配は、メディエーター濃度を変化させるにつれて、薄膜電極、及び具体的には薄膜電極の電気化学応答（即ち用量応答）がどのように挙動するかを示す。
【０１３７】
薄膜電極に対するタイプ１のクロノアンペロメトリー試験の適用：
[00141]２つの代表的な組の実験を行って、複数の薄膜電極をタイプ１のクロノアンペロメトリー試験下で試験し、与えられた組におけるそれぞれの薄膜電極の用量応答勾配を、与えられた組における薄膜電極の他の用量応答勾配と比較した。第１の組においては、パラジウム導電層を有する薄膜電極及び組成物Ａ３導電層を有する薄膜電極をタイプ１のクロノアンペロメトリー下で試験し、これらの用量応答勾配を比較した。第２の組においては、パラジウム導電層を有する第１の薄膜電極、パラジウム導電層を有する第２の薄膜電極、及び組成物Ａ３導電層を有する薄膜電極を、タイプ１のクロノアンペロメトリー下で試験し、これらの用量応答勾配を比較した。
【０１３８】
[00142]代表的な第１及び第２の組のそれぞれに関して、それぞれ６つ及び５つの異なる濃度のルテニウム（ＩＩ）ヘキサミンクロリドメディエーターをバッファー溶液に加えた。代表的な第１の組からのパラジウム導電層を有して形成された薄膜電極に関して、目標メディエーター濃度（モル濃度）、バッファー溶液に加える目標メディエーター質量（グラム）、バッファー溶液に加えた実際のメディエーター質量（グラム）、バッファー溶液に加えた累計総メディエーター質量（グラム）、得られたメディエーター溶液に関する累計の実際のメディエーター濃度（モル濃度）、及びそれぞれのメディエーター濃度に関して求められたＩ−ｓｓ値を下表２に示す。代表的な第１の組からの組成物Ａ３導電層を有して形成された薄膜電極に関する対応する値を、それぞれ表３及び４に示す。同様に、それぞれ代表的な第２の組からのパラジウム導電層を有して形成された第１の薄膜電極、パラジウム導電層を有して形成された第２の薄膜電極、及び組成物Ａ３導電層を有して形成された薄膜電極に関する対応する値を、それぞれ表４、５、及び６に示す。
【０１３９】
【表２】
0006768661.tif 000004
【０１４０】
【表３】
0006768661.tif 000005
【０１４１】
【表４】
0006768661.tif 000006
【０１４２】
【表５】
0006768661.tif 000007
【０１４３】
【表６】
0006768661.tif 000008
【０１４４】
[00143]第１及び第２の代表的な組における薄膜電極のそれぞれに関し、それぞれのメディエーター（即ちルテニウムヘキサミン）の濃度に関して、１０秒において電気化学的電流Ｉ−ｓｓを記録した。かかるＩ−ｓｓ値も表２〜６に示す。次に、それぞれの薄膜電極に関するＩ−ｓｓ値を、メディエーター濃度の関数としてグラフでプロットした。例えば、図５〜６は、第１の代表的な組内に含まれる薄膜電極、即ちパラジウム導電層を有して形成された薄膜電極（即ち図５）、及び組成物Ａ３導電層を有して形成された薄膜電極（即ち図６）のそれぞれに関してメディエーター濃度の関数として１０秒において記録された電気化学的電流を示す。それぞれのこれらのプロットに関し、プロットしたＩ−ｓｓ値に適合する線形方程式を求めるために、プロットしたＩ−ｓｓ値に関して線形回帰を行った。線形方程式から直線勾配を計算し、かかる直線勾配をメディエーター１ミリモルあたりの電流での薄膜電極の用量応答特性として用いた。代表的な第２の組における薄膜電極に関して、かかる直線勾配（即ち用量応答勾配）を同じように得た。例えば、図７〜９は、第２の代表的な組内に含まれる薄膜電極、即ち、パラジウム導電層を有して形成された第１の薄膜電極（即ち図７）、パラジウム導電層を有して形成された第２の薄膜電極（即ち図８）、及び組成物Ａ３導電層を有して形成された薄膜電極（即ち図９）のそれぞれに関してメディエーター濃度の関数として１０秒において記録された電気化学的電流を示す。
【０１４５】
[00144]第１及び第２の組のそれぞれの中の薄膜電極の間の用量応答の比較を簡単にするために、用量応答勾配を標準化した。より詳しく述べると、第１の組内の薄膜電極のそれぞれに関する用量応答勾配を、パラジウム導電層を有して形成された薄膜電極の用量応答勾配に対して標準化した。同様に、第２の組内の薄膜電極のそれぞれに関する用量応答勾配を、パラジウム導電層を有して形成された第１の薄膜電極の用量応答勾配に対して標準化した。具体的には、代表的な組のそれぞれに関して、薄膜電極のそれぞれの用量応答勾配を、パラジウム導電層を有して形成された薄膜電極の用量応答勾配によって標準化（数学的に除算）した。その結果、第１の組内のパラジウム導電層を有して形成された薄膜電極の標準化用量応答勾配は１（数学的に１）であった。同様に、第２の組内のパラジウム導電層を有して形成された第１の薄膜電極の標準化用量応答勾配は１（数学的に１）であった。
【０１４６】
[00145]下表７は、第１及び第２の代表的な組の両方における薄膜電極のそれぞれの標準化用量応答勾配を示す。対照的に、組成物Ａ３導電層を有して形成された薄膜電極は、パラジウム導電層を有して形成された薄膜電極のものから４％未満偏位していることが分かった。
【０１４７】
【表７】
0006768661.tif 000009
【０１４８】
[00146]第２の代表的な組においては、パラジウム導電層を有して形成された第１の薄膜電極に関して得られた用量応答勾配と比べると、パラジウム導電層を有して形成された第２の薄膜電極の用量応答勾配は６％未満偏位していることが分かった。最後に、パラジウム導電層を有して形成された第１の薄膜電極に関して得られた用量応答勾配と比べると、組成物Ａ３導電層を有して形成された薄膜電極は８％未満偏位していた。
【０１４９】
[00147]パラジウム導電層を有して形成された薄膜電極、及び組成物Ａ３導電層を有して形成された薄膜電極の用量応答勾配は、８％未満の観察された最大偏位を有していたので、この２つのタイプの薄膜電極の間の電気化学的応答（即ち用量応答）は実質的に同等であることが示された。
【０１５０】
[00148]幾つかの場合においては、得られた用量応答勾配の正確性を確保するために、検討中の薄膜電極のそれぞれに関してタイプ１のクロノアンペロメトリー試験を複数回行うことができ、それぞれの薄膜電極に関して得られた用量応答勾配の平均をとることができる。幾つかの態様においては、用量応答勾配を、与えられた薄膜電極に関して少なくとも５回、少なくとも１０回、少なくとも１５回、少なくとも２０回、又はそれ以上求めることができ、最終的な用量応答勾配は、かかる個々に求められた用量応答勾配の平均として計算する。
【０１５１】
タイプ１のリニアスイープボルタンメトリー試験の説明：
[00149]タイプ１のクロノアンペロメトリー試験に加えて、タイプ１のリニアスイープボルタンメトリー試験を用いて薄膜電極の電気化学的応答を試験することができる。タイプ１のリニアスイープボルタンメトリー試験は次の工程を含む：ｐＨ７．１の１４５ｍＭの塩化ナトリウムを含む１０ｍＭのリン酸カリウムバッファー５０ｍＬを電気化学セル中に配置し、電気化学セルをストッパーで密閉した。気体流ポートに接続した気体入口及び出口取付具によって、中多孔質フィルタースティックを用いて窒素の気体流によってバッファー溶液に不活性ガス散布（即ち脱気）を行った。気体流ポートによって更に、気体流をフィルタースティックからヘッドスペースを覆う配置に切り替えた。気体出口を油バブラーに接続して、外部気体（例えば空気）が電気化学セル中に逆拡散するのを阻止した。気体流をブランケット構成に切り替える前に、同時に窒素を少なくとも１０分間散布する一方で、磁気スターラーバーを用いてバッファー溶液を撹拌した。タイプ１のリニアスイープボルタンメトリー試験によって行った電気化学実験中においては、噴霧又は他の形態によるバッファー溶液の撹拌は行わなかった（即ち、電気化学試験中においては溶液は静止させた）。
【０１５２】
電気化学セル内の作用電極を構成した薄膜電極に関してリニアスイープボルタンメトリーを行った。リニアスイープボルタンメトリーに関する開始電位は、作用電極と参照電極（即ち飽和カロメル参照電極）の間で測定して、開路電位（自然電位としても知られる）に対して０Ｖであり、ボルタンメトリー実験の前の少なくとも１０秒の静止時間の後において、少なくとも５０μＡの電流が観察されるまで、２５ｍＶ／秒で電位をアノード掃引した。
【０１５３】
薄膜電極に対するタイプ１のリニアスイープボルタンメトリー試験の適用：
[00150]タイプ１のリニアスイープボルタンメトリー試験を用いて、複数の異なる薄膜電極を試験した。より詳細に述べると、表１に示す組成物Ａ１〜Ａ６を含む非貴金属合金のそれぞれから選択される導電層を有して形成された薄膜電極を試験した。具体的には、次の薄膜電極：組成物Ａ１の導電層を有して形成された薄膜電極、組成物Ａ２の導電層を有して形成された薄膜電極、組成物Ａ３の導電層を有して形成された薄膜電極、組成物Ａ４の導電層を有して形成された薄膜電極、組成物Ａ５の導電層を有して形成された薄膜電極、及び組成物Ａ６の導電層を有して形成された薄膜電極を試験した。更に、金の導電層を有して形成された薄膜電極、及びパラジウムの導電層を有して形成された薄膜電極を試験した。
【０１５４】
[00151]かかる試験の結果を図１０にグラフで示す。バイオセンサーにおいて用いる薄膜電極は、特定の電極電位の影響下で最小化及び／又は減少した電流を示すことが一般に好ましい可能性がある。例えば、メディエーターのルテニウム（ＩＩ）ヘキサミンクロリドが拡散律速電流領域内での特定の電極電位の影響下にある場合には、その得られる電流は物質移動によって厳密に規定される。メディエーターのルテニウム（ＩＩ）ヘキサミンクロリドに関して特有のかかる電極電位は、飽和カロメル参照電極に対して測定して約−６０ｍＶである可能性があると求められた（即ち、図１０において示されるＶ−ｍｔ）。したがって、薄膜電極は、飽和カロメル参照電極に対して測定してＶ−ｍｔ又はほぼＶ−ｍｔの電位を薄膜電極に印加した際に無視しうるバックグラウンド電流を有することが好ましい。図１０に示すように、組成物Ａ３〜Ａ６、パラジウム、及び金から形成された薄膜電極のそれぞれは、飽和カロメル参照電極に対して測定してＶ−ｍｔ未満又はＶ−ｍｔに等しい電位を印加した際に無視しうる（例えば０．５μＡ未満の）バックグラウンド電流を有する。他の例においては、他のメディエーターは他の電極電位に関連する拡散律速環境を有する可能性がある。例えば、かかる他の電極電位は、図１０に示すＶ−ｍｔよりも非常に高い可能性がある。したがって、バイオセンサーは、Ｖ−ｍｔよりも非常に高い電極電位において無視しうるバックグラウンド電流を示す薄膜電極を用いることが好ましい可能性がある。例えば、組成物Ａ４の導電層を有して形成された薄膜電極は、飽和カロメル参照電極に対して測定して３００ｍＶ未満又はそれに等しい電極電位を印加した際に無視しうる（即ち０．５μＡ未満の）バックグラウンド電流を有する。
【０１５５】
[00152]本発明の複数の態様の上記の詳細な記載は、当業者が本発明を実施することを可能にするのに十分に詳細に本発明の種々の形態を記載することを意図している。他の態様を用いることができ、発明の範囲から逸脱することなく変更を行うことができる。したがって、上記の詳細な記載は限定の意味で解釈すべきではない。本発明の範囲は、特許請求の範囲が権利を保有する均等物の全範囲と共に、続く正規の実用新案出願において示されている特許請求の範囲によってのみ規定される。
【０１５６】
[00153]本明細書において、「一態様」、「態様」、又は「複数の態様」という記載は、関連する１つ又は複数の特徴が本技術の少なくとも１つの態様の中に含まれることを意味する。本明細書における「一態様」、「態様」、又は「複数の態様」という別々の記載は、必ずしも同じ態様を指すものではなく、また、そのように言及されているか及び／又はその記載から当業者に明白である場合を除いて互いに排他的でない。例えば、一態様において記載されている特徴、工程等はまた他の態様においても含まれる可能性があるが、必ずしも含まれない。而して、本発明は、ここに記載する複数の態様の種々の組合せ及び／又は統合を包含することができる。
【０１５７】
[00154]ここに本発明者らは、本発明は、以下の特許請求の範囲において示す発明の文理範囲から実質的に逸脱しないが、その外側である任意の装置に関しているので、本発明の合理的に正しい範囲を決定及び利用するために均等論に依拠する本発明者らの意図を主張する。
以下に実施態様を記載する。
態様１
基材；及び
基材上に被覆されている導電層；
を含み；
導電層はニッケル及びクロムを含み；
導電層中のニッケル及びクロムの合計重量％は５０〜９９重量％の範囲であるバイオセンサー部品。
態様２
バイオセンサー部品は電極を含む、態様１に記載のバイオセンサー部品。
態様３
バイオセンサーは血糖センサーである、態様１に記載のバイオセンサー部品。
態様４
バイオセンサー部品は試験片を含む、態様１に記載のバイオセンサー部品。
態様５
導電層は基材上に物理蒸着されている、態様１に記載のバイオセンサー部品。
態様６
基材は可撓性の非導電性フィルムを含む、態様１に記載のバイオセンサー部品。
態様７
基材はポリエチレンテレフタレート（ＰＥＴ）を含む、態様１に記載のバイオセンサー部品。
態様８
バイオセンサー部品は２０％以下の可視光透過率を有する、態様１に記載のバイオセンサー部品。
態様９
バイオセンサー部品は１００オーム／スクエア以下のシート抵抗を有する、態様１に記載のバイオセンサー部品。
態様１０
基材；及び
基材上に被覆されている導電層；
を含み；
導電層はニッケル及びクロムを含み；
タイプ１のリニアスイープボルタンメトリー試験によって測定して、電極は、飽和カロメル参照電極に対して測定して、掃引中に電極に印加される−６０ｍＶの電位において０．５μＡ未満の電流を生成するように作動させることができる、バイオセンサーのための電極。
態様１１
電極は、飽和カロメル参照電極に対して測定して、掃引中に１００ｍＶの電位において０．５μＡ未満の電流を生成するように作動させることができる、態様１０に記載の電極。
態様１２
電極は作用電極であり、基材はポリエチレンテレフタレート（ＰＥＴ）を含み、基材は２５〜５００μｍの間の厚さを有し、導電層は１５〜２００ｎｍの間の厚さを有する、態様１〜１１のいずれかに記載のバイオセンサー部品又は電極。
態様１３
導電層は、表１に示す組成物Ｂ１〜Ｂ５、Ｃ１〜Ｃ９、Ｄ１〜Ｄ３、及び／又はＥ１〜Ｅ２の１以上の組成基準を満足する、態様１〜１２のいずれかの記載のバイオセンサー部品又は電極。
態様１４
導電層は、表１に示す組成物Ｃ１〜Ｃ９、Ｄ１〜Ｄ３、及び／又はＥ１〜Ｅ２の１以上の組成基準を満足する、態様１３に記載のバイオセンサー部品又は電極。
態様１５
導電層は、表１に示す組成物Ｄ１〜Ｄ３、及び／又はＥ１〜Ｅ２の１以上の組成基準を満足する、態様１４に記載のバイオセンサー部品又は電極。
態様１６
導電層は、表１に示す組成物Ｅ１及び／又はＥ２の１以上の組成基準を満足する、態様１５に記載のバイオセンサー部品又は電極。
態様１７
導電層は、表１に示す組成物Ａ３〜Ａ６の１以上の組成基準を満足する、態様１〜１２のいずれかに記載のバイオセンサー部品又は電極。
態様１８
導電層は基材上に物理蒸着されており、電極は２０％以下の可視光透過率を有し、バイオセンサーは血糖センサーを含む、態様１〜１７のいずれかに記載のバイオセンサー部品又は電極。
態様１９
（ａ）基材を与え；
（ｂ）ターゲットを与え；
（ｃ）基材の少なくとも一部にターゲットからの材料を物理蒸着して、それによって基材上に導電層を形成する；
ことを含み；
導電材料はニッケル及びクロムを含み；
導電層中のニッケル及びクロムの合計重量％は５０〜９９重量％の範囲であり；
導電層は２０００オーム／スクエア未満のシート抵抗を有する、バイオセンサーのための電極を形成する方法。
態様２０
基材はポリエチレンテレフタレート（ＰＥＴ）を含み、基材は２５〜５００μｍの間の厚さを有し、導電層は１５〜２００ｎｍの間の厚さを有し、導電層は、表１からの組成物Ｂ１〜Ｂ５、Ｃ１〜Ｃ９、Ｄ１〜Ｄ３、及び／又はＥ１〜Ｅ２の１以上の組成基準を満足し、電極は２０％以下の可視光透過率を有し、バイオセンサーは血糖センサーを含む、態様１９に記載の方法。
【０１５８】
定義：
[00155]下記は定義されている用語の排他的なリストであるとは意図しないことを理解すべきである。例えば文脈において規定されている用語を用いることを伴う際などにおいて、上記の記載において他の規定が与えられる可能性がある。
【０１５９】
[00156]本明細書において用いる「ａ」、「ａｎ」、及び「ｔｈｅ」の用語は１以上を意味する。
[00157]本明細書において用いる「及び／又は」の用語は、２以上の事項のリストにおいて用いる場合には、リストされている事項の任意の１つを単独で用いることができ、或いはリストされている事項の２以上の任意の組合せを用いることができることを意味する。例えば、組成物が成分Ａ、Ｂ、及び／又はＣを含むと記載されている場合には、この組成物は、Ａ単独；Ｂ単独；Ｃ単独；Ａ及びＢの組合せ；Ａ及びＣの組合せ；Ｂ及びＣの組合せ；或いはＡ、Ｂ、及びＣの組合せ；を含む可能性がある。
【０１６０】
[00158]本明細書において用いる「含む」、「含み」、及び「含んでいる」という用語は、その用語の前に示されている主語から、その用語の後に示されている１以上の要素へ移行するのに用いられる非限定的な移行語であり、この移行語の後にリストされている１つ又は複数の構成要素は、必ずしも主語を形成する唯一の構成要素ではない。
【０１６１】
[00159]本明細書において用いる「有する」、「有し」、及び「有している」という用語は、上記に定義した「含む」、「含み」、及び「含んでいる」と同じ非限定的な意味を有する。
【０１６２】
[00160]本明細書において用いる「包含する」、「包含し」、及び「包含している」という用語は、上記に規定した「含む」、「含み」、及び「含んでいる」と同じ非限定的な意味を有する。
【０１６３】
数値範囲：
[00161]本明細書においては、本発明に関連する幾つかのパラメーターの量を定めるために数値範囲を用いる。数値範囲が与えられている場合には、かかる範囲は、その範囲のより低い値のみを示すクレームの限定、並びにその範囲のより高い値のみを示すクレームの限定に対する文言上のサポートを与えるものと解釈されることを理解すべきである。例えば、１０〜１００の開示されている数値範囲は、「１０よりも大きい」（上限なし）を示すクレーム、並びに「１００未満」（下限なし）を示すクレームに対する文言上のサポートを与える。
【図１】
0006768661.tif 000012
【図２】
0006768661.tif 000013
【図３】
0006768661.tif 000014
【図４】
0006768661.tif 000015
【図５】
0006768661.tif 000016
【図６】
0006768661.tif 000017
【図７】
0006768661.tif 000018
【図８】
0006768661.tif 000019
【図９】
0006768661.tif 000020
【図１０】
0006768661.tif 000021